(57)【要約】【課題】トナー像に光を効率よく、均一に照射できるカラー画像記録装置およびカラー画像記録方法を提供する。【解決手段】像担持体１０と、トナー像Ｔを形成するトナー像形成手段１６と、トナー像Ｔに光を照射し発色情報を付与する発色情報付与手段３０Ａ，３０Ｂと、トナー像Ｔを記録媒体上に転写する転写手段２０と、トナー像を定着する定着手段２２と、トナー像Ｔを発色させる発色手段と、を有し、発色情報付与手段３０Ａ，３０Ｂが、像担持体１０のトナー像Ｔ形成面側およびトナー像Ｔ非形成面側から同時に光を照射する手段であるカラー画像記録装置である。また、トナー像形成工程と、発色情報付与工程と、転写工程と、定着工程と、発色工程と、を含み、前記発色情報付与工程が、像担持体のトナー像形成面側およびトナー像非形成面側のそれぞれから同時に光を照射する工程であることを特徴とするカラー画像記録方法である。【選択図】図１
2008003241.tif 000002
【特許請求の範囲】
【請求項１】
像担持体と、該像担持体表面にトナーを供給してトナー像を形成するトナー像形成手段と、前記トナー像に光を照射して発色情報を付与する発色情報付与手段と、前記発色情報が付与されたトナー像を記録媒体上に転写する転写手段と、前記記録媒体上に転写されたトナー像を定着する定着手段と、前記発色情報が付与されたトナー像を発色させる発色手段と、を有し、
前記発色情報付与手段が、前記像担持体のトナー像形成面側およびトナー像非形成面側のそれぞれから同時に光を照射する手段であることを特徴とするカラー画像記録装置。
【請求項２】
像担持体と、該像担持体表面にトナーを供給してトナー像を形成するトナー像形成手段と、前記トナー像を中間転写体上に転写し、転写した前記トナー像に光を照射して発色情報を付与する発色情報付与手段と、前記発色情報が付与されたトナー像を記録媒体上に転写する転写手段と、前記記録媒体上に転写されたトナー像を定着する定着手段と、前記発色情報が付与されたトナー像を発色させる発色手段と、を有し、
前記発色情報付与手段が、前記中間転写体のトナー像転写面側およびトナー像非転写面側のそれぞれから同時に光を照射する手段であることを特徴とするカラー画像記録装置。
【請求項３】
前記発色情報付与手段が、前記トナー像に光を照射する露光手段と、露光した光のうち前記トナー像転写面またはトナー像非転写面を透過した光を反射させてトナー像非転写面またはトナー像転写面に光を反射させる反射手段と、からなることを特徴とする請求項２に記載のカラー画像記録装置。
【請求項４】
前記トナーが、互いに隔離された状態で存在し、互いに反応した際に発色する第１成分及び第２成分と、該第１成分及び第２成分のいずれかを含む光硬化性組成物と、を有し、光による発色情報の付与により前記光硬化性組成物が硬化または未硬化の状態を維持して、前記発色のための反応が制御されるトナーであることを特徴とする請求項１〜３のいずれか１項に記載のカラー画像記録装置。
【請求項５】
像担持体表面にトナー像を形成するトナー像形成工程と、形成された前記トナー像に光による発色情報を付与する発色情報付与工程と、該発色情報が付与されたトナー像を記録媒体表面に転写する転写工程と、該記録媒体表面に転写されたトナー像を定着する定着工程と、前記発色情報が付与されたトナー像を発色させる発色工程と、を含み、
前記発色情報付与工程が、前記像担持体のトナー像形成面側およびトナー像非形成面側のそれぞれから同時に光を照射する工程であることを特徴とするカラー画像記録方法。
【請求項６】
像担持体表面にトナー像を形成するトナー像形成工程と、前記トナー像を中間転写体上に転写し、転写した前記トナー像に光による発色情報を付与する発色情報付与工程と、該発色情報が付与されたトナー像を記録媒体表面に転写する転写工程と、該記録媒体表面に転写されたトナー像を定着する定着工程と、前記発色情報が付与されたトナー像を発色させる発色工程と、を含み、
前記発色情報付与工程が、前記中間転写体のトナー像転写面側およびトナー像非転写面側のそれぞれから同時に光を照射する工程であることを特徴とするカラー画像記録方法。
【請求項７】
前記発色情報付与工程が、前記トナー像に光を照射する露光工程と、露光した光のうち前記トナー像転写面またはトナー像非転写面を透過した光を反射させてトナー像非転写面またはトナー像転写面に光を反射させる反射工程とを含むことを特徴とする請求項６に記載のカラー画像記録方法。
【発明の詳細な説明】
【技術分野】
【０００１】
本発明は、異なる波長の光を露光することにより異なる色に発色するトナーにも適用可能なカラー画像記録装置およびカラー画像記録方法に関する。
【背景技術】
【０００２】
異なる波長の光を露光することにより異なる色に発色するトナーを用いた記録技術が、提案されている（例えば、特許文献１参照）。この技術では図８に示すように、まず、感光体１２１を、帯電器１２２を用いて一様に帯電させる。次に、静電潜像形成ヘッド１２６によって感光体１２１上に静電潜像を形成する。そして、現像器１２３内に投入されているフルカラー粒子ＦＭＣＴを用いて感光体１２１上の静電潜像を現像しトナー像を得る。
【０００３】
次に、第１光源である３基の発色光書込みヘッド１２７ａ，１２７ｂ，１２７ｃから、光異性化可能な波長ν１ａ，ν１ｂ，ν１ｃの各成分光を含む第１の光Ｒ１ａ，Ｒ１ｂ，Ｒ１ｃを、フルカラー記録データに応じてトナー像に照射し、発色反応を起こさせる。
【０００４】
照射後は、転写装置１２４により記録媒体１２９上にトナー像を転写する。その後、定着ローラ１２５によりトナー像を記録媒体上に定着させる。このフルカラー画像形成装置では、可視光を照射するランプを内蔵した光定着ヘッド１２８を加熱現像手段である定着ローラ１２５の下流側に配設してある。この光定着ヘッド１２８により光定着がなされる。光定着を終え画像が形成された用紙（記録媒体）は、この後、機外に排出される。
【０００５】
この装置では、感光体１２１上の現像後のトナー像に、該トナーを発色させるため、各色に応じた光Ｒ１ａ，Ｒ１ｂ，Ｒ１ｃを照射してカラー像を得ている。このとき、トナーを発色させるためには、光の強度はある程度強くなくてはならない。しかし、図９に示すように、トナーからなるトナー層１３０が感光体１２１上に２層程度に重なっていると、下側のトナーには光が当たりにくく、発色しない問題があった。
【特許文献１】特開２００３−３３０２２８号公報
【発明の開示】
【発明が解決しようとする課題】
【０００６】
本発明は、上記従来の課題を解決することを目的とする。すなわち、本発明は、トナー像に光を効率よく、かつ、均一に照射することができるカラー画像記録装置およびカラー画像記録方法を提供することを目的とする。
【課題を解決するための手段】
【０００７】
上記課題を解決すべく鋭意検討した結果、本発明者らは、下記本発明に想到し当該課題を解決できることを見出した。
【０００８】
すなわち、本発明は、像担持体（像保持体ともいう）と、該像担持体表面にトナーを供給してトナー像を形成するトナー像形成手段と、前記トナー像に光を照射して発色情報を付与する発色情報付与手段と、前記発色情報が付与されたトナー像を記録媒体上に転写する転写手段と、前記記録媒体上に転写されたトナー像を定着する定着手段と、前記発色情報が付与されたトナー像を発色させる発色手段と、を有し、前記発色情報付与手段が、前記像担持体のトナー像形成面側およびトナー像非形成面側のそれぞれから同時に光を照射する手段であることを特徴とするカラー画像記録装置である。
【０００９】
発色情報付与手段により、トナー像へ向けて両面から露光すると、裏面だけまたは表面だけの露光よりも、トナー像に光を効率よく、かつ、均一に照射することができる。これは、裏面露光により、光が散乱しながら表面だけの露光では到達しにくいトナー像の下層側を十分に露光することができる。また、表面側では、表側用の露光を行うので、裏面露光では到達しにくいトナー像の表面側を十分に露光することができるためである。また、両面から露光を行うことで、裏面だけまたは表面だけの露光よりも、露光量を少なくすることができるので、経済的にも環境的にも優れている。
【００１０】
また、本発明は、像担持体と、該像担持体表面にトナーを供給してトナー像を形成するトナー像形成手段と、前記トナー像を中間転写体上に転写し、転写した前記トナー像に光を照射して発色情報を付与する発色情報付与手段と、前記発色情報が付与されたトナー像を記録媒体上に転写する転写手段と、前記記録媒体上に転写されたトナー像を定着する定着手段と、前記発色情報が付与されたトナー像を発色させる発色手段と、を有し、前記発色情報付与手段が、前記中間転写体のトナー像転写面側およびトナー像非転写面側のそれぞれから同時に光を照射する手段であることを特徴とするカラー画像記録装置である。
【００１１】
発色情報付与手段により、トナー像へ向けて両面から露光すると、裏面だけまたは表面だけの露光よりも、トナー像に光を効率よく、かつ、均一に照射することができる。これは、裏面露光により、光が散乱しながら表面だけの露光では到達しにくいトナー像の下層側を十分に露光することができる。また、表面側では、表側用の露光を行うので、裏面露光では到達しにくいトナー像の表面側を十分に露光することができるためである。また、両面から露光を行うことで、裏面だけまたは表面だけの露光よりも、露光量を少なくすることができるので、経済的にも環境的にも優れている。
【００１２】
前記発色情報付与手段は、前記トナー像に光を照射する露光手段と、露光した光のうち前記トナー像転写面またはトナー像非転写面を透過した光を反射させてトナー像非転写面またはトナー像転写面に光を反射させる反射手段と、からなることが好ましい。
【００１３】
一方の側から露光に寄与しないで透過する光を反射手段により反射して再びトナー層へ照射することで、トナー像に光を効率よく、かつ、均一に照射することができる。そして、発色情報付与手段としての露光手段も一方の側だけに設ければよくなり、装置全体の小型化を図ることができる。
【００１４】
前記トナーは、互いに隔離された状態で存在し、互いに反応した際に発色する第１成分及び第２成分と、該第１成分及び第２成分のいずれかを含む光硬化性組成物と、を有し、光による発色情報の付与により前記光硬化性組成物が硬化または未硬化の状態を維持して、前記発色のための反応が制御されるトナーであることが好ましい。
【００１５】
本発明に使用するトナーとして、上記のようなバインダー樹脂中に発色部と呼ばれる光による発色情報が付与された際に、特定の１つ色に発色可能な（または非発色状態を維持することが可能な）連続した領域を１つ以上有する構成のものを用いれば、前記発色部が受光するため、１のトナー粒子における受光効率を高めることができる。また、発色情報付与メカニズムが可逆反応ではないことより、加熱による発色までに時間的制約がないというメリットを有する結果、低速域までのプリントも可能、すなわち、広いスピードレンジに対応可能となり、加えて、加熱による発色が行われる定着器などの配置場所についても自由度が高いというメリットがある。
【００１６】
また、本発明は、像担持体表面にトナー像を形成するトナー像形成工程と、形成された前記トナー像に光による発色情報を付与する発色情報付与工程と、該発色情報が付与されたトナー像を記録媒体表面に転写する転写工程と、該記録媒体表面に転写されたトナー像を定着する定着工程と、前記発色情報が付与されたトナー像を発色させる発色工程と、を含み、前記発色情報付与工程が、前記像担持体のトナー像形成面側およびトナー像非形成面側のそれぞれから同時に光を照射する工程であることを特徴とするカラー画像記録方法である。
【００１７】
さらに、本発明は、担持体表面にトナー像を形成するトナー像形成工程と、前記トナー像を中間転写体上に転写し、転写した前記トナー像に光による発色情報を付与する発色情報付与工程と、該発色情報が付与されたトナー像を記録媒体表面に転写する転写工程と、該記録媒体表面に転写されたトナー像を定着する定着工程と、前記発色情報が付与されたトナー像を発色させる発色工程と、を含み、前記発色情報付与工程が、前記中間転写体のトナー像転写面側およびトナー像非転写面側のそれぞれから同時に光を照射する工程であることを特徴とするカラー画像記録方法である。
【００１８】
前記発色情報付与工程は、前記トナー像に光を照射する露光工程と、露光した光のうち前記トナー像転写面またはトナー像非転写面を透過した光を反射させてトナー像非転写面またはトナー像転写面に光を反射させる反射工程とを含むことが好ましい。
【発明の効果】
【００１９】
本発明のカラー画像記録装置およびカラー画像記録方法によれば、トナー像に光を効率よく、かつ、均一に照射することができる。
【発明を実施するための最良の形態】
【００２０】
本発明のカラー画像記録装置およびカラー画像記録方法には、公知のトナーを用いることができるが、本発明の効果との関係から、下記トナーを用いることが好ましい。すなわち、トナーの１粒１粒が異なる波長の光で露光されると、該波長に応じた色に発色する、あるいは発色しない（非発色）状態を維持する機能を有しているトナー（以下、「本発明に係るトナー」ということがある）である。つまり、トナーがその内部に光による発色情報の付与により発色可能な発色性物質（さらにはこれを含む発色部）を有しており、前記光による発色情報の付与により、トナーが発色または非発色の状態を維持するように制御されるものであるトナーである。
【００２１】
ここで、前記「発色情報を付与する」とは、トナー像を構成する個々のトナー粒子単位で発色／非発色状態や発色した際の色調を制御するために、トナー像の所望の領域に対して選択的に１種類以上の特定波長の光を付与する、あるいは、何らの光を付与しないことを意味する。上記トナーについては、後述する。
【００２２】
上記トナーを用いたカラー画像記録装置（カラー画像記録方法）では、このようなトナーを１つの現像器に搭載し、シアン（Ｃ）、マゼンタ（Ｍ）、イエロー（Ｙ）及び黒（Ｋ）の４つの色の画像記録情報の論理和で像担持体上に静電潜像を形成し、該静電潜像を該トナーで現像してトナー像とし、例えばしかる後、色情報に応じた波長の光で該トナー像を露光して該トナー像に発色情報を付与する。その後、発色情報を付与された前記トナー像が記録媒体に転写され、その後熱と圧力により記録媒体に定着される。この時、前記熱によりトナーの発色反応が行なわれ、カラー画像が得られる。
【００２３】
従って、１つの像担持体と１つの現像器でフルカラー画像を得ることができるので、カラー画像記録装置本体の大きさは限りなくモノクロプリンタ並みの大きさに近づくこととなり、装置の小型化が可能となる。これに加えて、トナー像の形成に際して色毎にトナーを積層する必要がないために画像表面の凸凹が抑制でき、画像表面の光沢を均一にすることができ、更に、トナーに顔料等の着色剤を使わないため、銀塩ライクな画像を得ることも可能である。
【００２４】
従来の画像形成装置では、発色情報の付与が像担持体の表面側からなされるために、例えば多層に現像されたトナーの下層部に対しては発色させるための光が届きにくく、十分な発色が得られないことがあり、結果として画像における色味が所望のものと異なることとなってしまう場合があった。
【００２５】
本発明においては、上記問題に対し、図５に示すように、感光体（像担持体）１０上のトナー層１３０形成面側（表面側）とその裏面側とから、同時に発色情報付与のための露光を行うことにより、上記問題が解消されることを見出した。
【００２６】
本発明において、発色情報付与のための露光（以下、「発色情報付与光」という場合がある）が像担持体の裏面から行なわれる場合、像担持体を透過した光がトナーに照射されるので、像担持体を光が透過する際に、像担持体を構成する各層の界面、入射角、内部の不純物等により散乱が起こり、像担持体表面からの出射時に光が拡がり、トナー表面に対してより多くの角度で光を当てることが可能となる。その結果、トナー表面での反射が促進され、多層に現像されたトナー像の隙間を満遍なく光が照射することが可能となり、トナーの発色が良くなり、画像における色再現域が広まることがわかった。また、トナー表面側からの発色情報付与光は、裏面からの照射がなされている分、少ない露光量で照射することが可能となる。すなわち、表面および裏面からそれぞれ照射される発色情報付与光の露光量は、表面または裏面だけの場合よりも少なくすむため、経済的にも環境的にも有意である。
【００２７】
また、像担持体の背面（裏面）からの露光を行なうことは、現像したトナー像近傍に発色情報付与のための露光装置を配置した場合（特に、ＬＥＤイメージバーのように像担持体に近接配置される場合）、該露光装置へのトナー像の飛散による汚れ防止の作用を得ることができるため有利である。
【００２８】
本発明が適用されるカラー画像記録プロセスは、いわゆる電子写真プロセス、誘電体上にイオンなどで電気的潜像を形成するプロセス（イオノグラフィ）など特に制限されない。まず、本発明が適用する、光による発色情報に応じて発色または非発色の状態を制御することが可能なトナーを用いた電子写真プロセスによるカラー画像を形成するカラー画像記録装置（カラー画像記録方法）を、簡単に説明する。なお、前記イオノグラフィを用いたカラー画像記録装置に関しては、後述するトナー像形成工程が異なるのみで、他の工程は同様であるため、適宜併せて説明する。
【００２９】
本発明のカラー画像記録装置およびカラー画像記録方法は、像担持体両面からトナー像へ向けて発色情報付与光を同時に照射する態様（第１のカラー画像記録装置およびカラー画像記録方法）および中間転写体の両面からトナー像へ向けて発色情報付与光を照射する態様（第１のカラー画像記録装置およびカラー画像記録方法）に分けられる。以下、これらについて説明する。ここで、「同時に照射する」とは、公知の制御方法により発色情報付与光を２つの光源または反射手段を用いて同じタイミングで露光することをいう。より確実に同じタイミングで露光することを考慮すると、表面用および裏面用のそれぞれに対応する光源、すなわち、２つの光源（発色情報付与装置３０Ａ，３０Ｂ）を設けることが好ましい。
【００３０】
[第１のカラー画像記録装置およびカラー画像記録方法]
図１に本発明の第１のカラー画像記録装置の概略構成を示す。図１に示すカラー画像記録装置は、通常の電子写真プロセスに用いる感光体（像担持体）１０と、帯電装置（帯電手段）１２、露光装置（露光手段）１４、像担持体表面にトナーを供給してトナー像Ｔを形成する現像装置（トナー像形成手段）１６、任意の電荷除去手段１８、後述する発色情報が付与されたトナー像を記録媒体上に転写する転写装置（転写手段）２０、記録媒体上に転写されたトナー像を定着する定着装置（定着手段）２２、および任意のクリーナ２４を有している。
【００３１】
また、本装置においては、現像後のトナー像Ｔに感光体１０のうら面から発色情報を光により付与する発色情報付与装置３０Ａ、おもて面から光により発色情報を付与する発色情報付与装置３０Ｂが設けられており、定着装置２２はトナー像を発色させる発色装置（発色手段）を兼ねている。さらに、定着装置２２の下流側にはトナーの発色を固定化するための記録媒体２６への光照射を行う光照射装置（光照射手段）３２が設けられている。
【００３２】
従来の装置構成では、発色情報の付与が感光体１０の一方側（例えば、表側）からのみ行なわれるため、多層に現像されたトナーの下層部に対しては発色させるための光が届きにくく、十分な発色が得られず、その結果、画像における色味が所望のものと異なってしまう場合がある。これに対し、本発明では、発色情報の付与が感光体１０の両面側から行われるため、かかる問題を効率的に解決できる。
以下、本発明の第１のカラー画像記録装置を使用したカラー画像記録方法を、カラー画像記録における各工程に沿って説明する。
【００３３】
＜トナー像形成工程＞
図１に示すような像担持体が感光体１０である場合には、前記トナー像形成手段には、感光体表面を帯電する帯電装置１２と、該感光体表面に露光により静電潜像を形成する露光装置１４と、該静電潜像を前記トナーを含む現像剤によりトナー像とする現像装置１６とが含まれる。
【００３４】
まず、帯電装置１２により感光体１０の表面全面を帯電させる。感光体１０としては、後述する発色情報付与装置３０からの露光光を透過できるものであれば公知のいかなるものも用いることができるが、透明感光体を用いることが好ましい。ここで、「透明」とは入射した光に対して出射した光の透過率（出射光／入射光）が、使用する波長域において        ％以上であることをいう。
【００３５】
感光体１０は、ガラス、プラスチック等の透明材料を基体とし、その肉厚は必要とされる機械強度から決められ、約０．１ｍｍから５ｍｍ程度である。プラスチックとしては、ポリカーボネート、ポリエステル、ポリメタクリル酸エステル、ポリイミド（ＰＩ）、ポリアミドイミド（ＰＡＩ）等が好ましい。
【００３６】
なお、ＰＩまたはＰＡＩ樹脂は、一般的には黄褐色に着色しているが、本発明では、透明なものとして用いることが好ましい。ＰＩまたはＰＡＩ樹脂として透明なのは、分子内の電荷移動が起こりにくいものであり、酸またはジアミン成分にフッ素化したものやジアミノジフェニルスルホンを用いたもの、酸またはジアミン成分に脂環構造を用いたもの、等がある。
【００３７】
基体の形状は円筒体のほか、ベルトであってもよい。基体がベルトの場合、その厚みは該ベルトを張架するロールの径、張力等の設計事項から決められ、３０μｍから２００μｍ程度である。また、継ぎ目があるものよりは、継ぎ目がない無端ベルトであるのが好ましい。
【００３８】
基体は電荷を流すために導電性が必要であり、後述のＩＴＢと同様に透明導電材を分散する方法のほか、基体上に透明電極を形成する方法がある。それには、ＩＴＯやＳｎＯ２等の透明金属酸化物の蒸着またはスパッタリング薄膜や、該金属酸化物の微粒子をバインダー樹脂に分散した溶液、またはポリピロールなどの導電性ポリマーの溶液を塗布して作製する薄層、あるいは銀や金などの超微粒子を媒体に分散した溶液を塗布して焼き付けた薄層等が挙げられる。その厚みは、必要とされる導電度と透過性から決められ、およそ０．０１μｍから１０μｍ程度である。
【００３９】
なお、金属の超微粒子とは、粒径が１ｎｍ以上１００ｎｍ以下、好ましくは３ｎｍ以上５０ｎｍ以下の大きさの金属粒子を指す。金属をこのような微細の大きさにすると融点が１００〜３００℃程度に低下する。これは、粒径が小さくなるに従って、表面エネルギーが飛躍的に増大し、相互に結合（焼結）しようとするためである。融点は粒径によって上下するが、分散媒への分散濃度、分散剤の種類や濃度、等によっても変化する。好ましく用いられる金属として、金、銀、銅、ニッケル、パラジウム、インジウム、白金、亜鉛、錫等がある。超微粒子の形状は、球状、又は球に類した楕円体状が好ましい。
【００４０】
金属の超微粒子を作製するには、霧状に金属を蒸発させるアトマイザー法、水溶液中で銀イオンを凝集させ加熱生成する方法、酸化銀薄膜を真空水素雰囲気で還元する方法、レーザー融解法、気相成長法、ゾルゲル法等がある。
【００４１】
また、超微粒子以外に、粒径が０．１μｍ以上１０μｍ以下の微粒子を併用しても良い。該微粒子は、融点は低くはないものの、超微粒子が溶解して焼結する際、同時に該微粒子も焼結するため、増量剤として用いることができる。また、材料コストを低減させるために有効である。超微粒子と微粒子の混合割合は任意であるが、超微粒子は微粒子の５質量％以上必要であることが好ましい。超微粒子と微粒子は、同一金属でも異種金属でも良いが、異種金属の場合は、相互に融着しやすいものが好ましい。
【００４２】
超微粒子の表面は、樹脂や添加剤で被覆されていてもよい。かかる樹脂としては、アクリル樹脂、ウレタン樹脂、エポキシ樹脂、ブチラール樹脂等が挙げられる。また、かかる添加剤としては、アミン化合物、シリコーン化合物、カップリング剤、有機酸等が挙げられる。
【００４３】
金属の超微粒子は、分散媒に分散されて塗布されるが、分散媒としては、水や、アルコール、ケトン、エステル、炭化水素化合物等の有機溶剤が挙げられ、複数種を混合しても良い。分散や分散安定性のために、界面活性剤や増粘剤を用いてもよい。
【００４４】
また、少量のバインダー樹脂を用いても良い。バインダー樹脂は、金属の超微粒子が融解する際、分離するか分解して、金属層中に残存しにくいものが好ましく、例えばアクリル樹脂、ウレタン樹脂、エポキシ樹脂、ブチラール樹脂、ポリエーテルスルホン、ポリスルホン、等が挙げられる。
【００４５】
金属の超微粒子分散液の固形分濃度は、１０〜６０％が好ましく、より好ましくは、１２〜５５％である。金属の超微粒子分散液の粘度は、１〜１０００ｍＰａ・ｓが好ましく、２〜９００ｍＰａ・ｓ以下がより好ましい。金属の超微粒子を塗布して形成される金属融解層の厚さは、より好ましくは、０．０５〜６μｍであるが、透明性を確保するには、薄い方が好ましい。基体への塗布方法は任意であるが、膜厚の均一性を重視する場合には、浸漬塗布法や環状塗布方法が好ましい。
【００４６】
塗布後、融点以上の温度で加熱することにより、超微粒子が焼結して金属融解層が形成される。焼結した金属層の溶解温度は金属本来の融点になり、前記温度では溶解しなくなる。焼結の際、基体としてポリイミド樹脂（ＰＩ）を用いる場合は、金属超微粒子の焼結とＰＩ前駆体層のイミド化を同時に行うと、両者の密着性が強固になって好ましい。すなわち、イミド化の際に、ＰＩ前駆体層表面に形成された金属層を構成する金属の一部がＰＩ前駆体層に入り込み、金属を取りこんだ状態でＰＩ前駆体が反応を起こすため、金属層とＰＩ樹脂層との密着性が高くなると考えられる。また、一度の加熱で、イミド化と金属層の形成とが完結し、両者の密着性が高くなるばかりでなく、製造にかかるエネルギー及び時間を効率良く削減できる。加熱時、金属融解層を構成する金属が、例えば銅やニッケルのように酸化又は変質しやすい場合には、窒素やアルゴン等の不活性気体中で加熱することが好ましい。
【００４７】
基体に導電性を付与する他の方法は、導電性粉体として、ＩＴＯやＳｎＯ２等の透明金属酸化物を分散することである。その場合、導電性は高くはないが、静電荷を流すため、体積抵抗率で１０５〜１０１２Ωｃｍ程度あればよい。
【００４８】
透明電極上に形成される感光層は、公知の積層または単層の有機感光体（ＯＰＣ）、無機のａ−Ｓｉ等が使用できるが、感光層に光を通過させるため、光透過性が高いものがよい。感光層の厚みは、前記透過性と繰り返し使用による膜厚減少を勘案した帯電電位に耐えられる絶縁性から決められ、１０〜５０μｍ程度が好ましい。感光層と基体との間に、必要に応じて下引き層を設けてもよい。さらに、感光層の上には、感光層を保護するための層を設けてもよい。
【００４９】
下引き層は、透明な樹脂（例えば酢酸ビニル樹脂、ウレタン樹脂、ポリビニルアセタール樹脂、アルコール可溶性ナイロン樹脂、等）及びこれらの共重合体、又は、硬化性金属有機化合物（例えばジルコニウムアルコキシド化合物、チタンアルコキシド化合物、シランカップリング剤等）を、単独又は複数混合して塗布形成した層である。
【００５０】
積層有機感光体における電荷発生層（ＣＧＬ）は、電荷発生剤（ＣＧＭ）を、バインダー樹脂（例えばポリビニルブチラール等）に分散して、塗布形成される。
【００５１】
本発明においては、透明性を向上させるために、なるべく薄い色のＣＧＭ（例えば、シアニン、アズレニウム、スクアリウム、ガリウムフタロシアニン、ヒドロキシガリウムフタロシアニン等）を用いる方がよい。ＣＧＭの感光波長は、後述の発色露光の波長に感度がない方が、劣化防止のために好ましい。
【００５２】
ＣＧＬの厚さは、通常は０．１〜１μｍ程度であるが、本発明では劣化防止のために膜厚も薄い方がよく、０．０１〜０．２μｍ程度が好ましい。ＣＧＬの膜厚を薄くすると、画像露光に対する感度は低下するが、本発明においては、トナーの発色露光に比較的強い光源を用いるので、画像露光においても、それに準じて光量を多くすればよい。
【００５３】
ＣＧＬの上または下に形成される電荷移動層（ＣＴＬ）は、電荷輸送剤（ＣＴＭ）を、バインダー樹脂（例えばポリカーボネート、ポリアリレート、ポリメチルメタクリレート、ポリエステル等）と混合して塗布形成される。
【００５４】
ＣＴＭは黄色のものが多いが、本発明においては透明なもの、例えば、ベンジジン化合物、トリフェニルアミン化合物、等が好ましい。ＣＴＬの厚さは、１０〜５０μｍ程度が好ましい。
【００５５】
感光層としては、例えば、Ｓｅ、ａ−Ｓｉ等の無機の感光層、あるいは単層若しくは多層（電荷発生層、電荷輸送層等）の有機感光層を挙げることができる。また、前記入射した光の散乱をより起こさせるため、金属酸化物やフッ素樹脂粒子等の有機粒子などの粒径が数十ナノメーターから数ミクロンのものを感光層に分散させることが好ましい。ただし、前記のように感光層を光が通過しトナーまでも露光することが必要とされるので、光透過性のよいものがよい。透過性の目安としては、感光層そのもので透過率が５０％以上であることが好ましく、７０％以上であることがより好ましい。
【００５６】
また、後述する発色情報付与のための露光が通常の潜像形成のための露光よりかなり強い強度で行われるため（発色情報付与に供する光のエネルギー量は、通常の電子写真プロセスに使用される感光体の露光量（２ｍＪ／ｍ２）の約１０００倍程度必要）、感光体１０へのダメージが心配されるが、例えば、感光体１０の電荷発生層の光感度を従来の１／１０００とすれば、バランスが取れるので問題とはならない。なお、感光層の厚みは、前記透過性と経時による膜減りとを勘案した帯電電位に耐えられる絶縁性から決められ、おおよそ５〜５０μｍの範囲が好ましい。
【００５７】
また、ベルト状感光体の場合は、透明基体としてＰＥＴ、ＰＣ等の透明樹脂が使用でき、その厚みはベルト状感光体を張架するロールの径、張力等の設計事項から決められ、おおよそ１０〜５００μｍ程度の範囲である。その他の層構成等はドラムの場合と同様である。
【００５８】
一方、イオノグラフィによりトナー像を形成する場合は、感光体１０の代わりに誘電体を用いる。誘電体としても、同様な理由から透明誘電体を用いることが好ましい。上記透明誘電体としては、前記透明感光体における感光層の代わりに透明誘電体層、例えば、ＰＥＴ、ＰＣ等の透明プラスチックを用いたものを使用することができる。
【００５９】
感光体１０の帯電には公知の帯電手段１２が使用できる。接触方式である場合は、ロール、ブラシ、磁気ブラシ、ブレード等が使用でき、非接触の場合は、コロトロン、スコロトロン等が使用できる。帯電手段としてはこれらに限られるものではない。
【００６０】
これらの中でも、帯電補償能力に優れる点で接触型帯電器が好ましく用いられる。接触帯電方式は、感光体表面に接触させた導電性部材に電圧を印加することにより感光体表面を帯電させるものである。導電性部材の形状はブラシ状、ブレード状、ピン電極状、あるいはロール状等何れでもよいが、特にロール状部材が好ましい。通常、ロール状部材は外側から抵抗層とそれらを支持する弾性層と芯材から構成される。さらに必要に応じて、抵抗層の外側に保護層を設けることができる。
【００６１】
これらの導電性部材を用いて感光体１０を帯電させる方法としては、導電性部材に電圧を印加するが、印加電圧は直流電圧、あるいは直流電圧に交流電圧を重畳したものが好ましい。電圧の範囲としては、直流電圧は要求される感光体帯電電位に応じて正または負の５０〜２０００Ｖが好ましく、１００〜１５００Ｖがより好ましく、１００〜６００Ｖがさらに好ましい。交流電圧を重畳する場合は、ピーク間電圧（Ｖｐｐ）が４００〜１８００Ｖ、好ましくは８００〜１６００Ｖ、交流電圧の周波数は５０〜２００００Ｈｚ、好ましくは１００〜５０００Ｈｚであり、サイン波、方形波、三角波がいずれも使用可能である。帯電電位は、電位の絶対値で１００〜６００Ｖの範囲に設定することが好ましい。
【００６２】
静電潜像の形成には公知の露光装置１４が使用できる。露光装置１４としては、例えばレーザスキャニングシステム、ＬＥＤイメージバーシステム、アナログ露光手段、さらにはイオン流制御ヘッド等などを用いることができ、図１における矢印Ａのように感光体１０表面に露光を行うことが可能である。これ以外にも今後開発される新規な露光手段が本発明の効果を達成する限り使用できる。
【００６３】
光源の波長は、感光体１０の分光感度領域にあるものが使用される。これまで、半導体レーザの波長として７８０ｎｍｍ付近に発振波長を有する近赤外が主流であるが、６００ｎｍ台の発振波長レーザや青色レーザとして４００〜４５０ｎｍ近傍に発振波長を有するレーザも利用が可能である。また、カラー画像記録のためにはマルチビーム出力が可能なタイプの面発光型のレーザ光源も有効である。
【００６４】
感光体１０に対する露光は、反転現像の場合は後述するトナーを現像する位置に、正規現像の場合はトナーを現像する以外に位置に、前記４つの色の画像形成情報の論理和として行なわれる。露光スポット径は、１０〜６０μｍの範囲となるようにすることが好ましい。露光量としては、露光後電位が前記帯電電位の５〜２０％程度の範囲となるようにすることが好ましいが、画像の階調に応じてトナーの現像量を変化させる場合には、露光位置ごとに現像量に応じて露光量を変化させてもよい。
【００６５】
一方、前記イオノグラフィの場合には、イオン書込みヘッドにより像担持体上に潜像を形成する。イオン書込みヘッドとしては、例えば、イオン流を画像信号によりＯｎ／Ｏｆｆ制御するもの（特開平４−１２２６５４号公報）や、イオン流の発生そのものをＯｎ／Ｏｆｆ制御するもの（特開平６−９９６１０号公報）などを用いることができる。なお、この方式の場合、像担持体としては誘電体のみでなく感光体も使用することが可能である。
【００６６】
前記静電潜像に対する現像には、公知の現像装置１６が使用できる。現像法としては、キャリアと呼ばれるトナーを担持するための微小粒子とトナーからなる二成分現像法、またはトナーのみからなる一成分現像法、またこれらの現像法においてさらに現像その他の特性改善のために別の構成物質が添加される場合もある全ての現像方法が使用できる。
【００６７】
また、現像方法によっては感光体１０へ現像剤が接触または非接触で現像を行なうもの、あるいはそれらの組み合わせのいずれもが使用可能である。さらに、前記一成分現像法と二成分現像法とを組み合わせたハイブリッド現像方法も使用可能である。これ以外にも、今後開発される新規な現像手段が本発明の効果を達成する限り使用できる。
【００６８】
なお、本発明に係るトナーを使用する場合、前記現像剤に含まれるトナーとしては、例えばＹ色に発色可能な発色部（Ｙ発色部）、Ｍ色に発色可能な発色部（Ｍ発色部）及びＣ色に発色可能な発色部（Ｃ発色部）を１つのトナー粒子中に含むものであってもよいし、前記Ｙ発色部、Ｍ発色部、Ｃ発色部を各々トナーごとに別々に含むものであってもよい。  トナー現像量（感光体に付着させるトナー付着量）としては、形成する画像によっても異なるが、べた画像において３．５〜８．０ｇ／ｍ２の範囲とすることが好ましく、４．０〜６．０ｇ／ｍ２の範囲とすることがより好ましい。
【００６９】
また、形成されたトナー像Ｔにおいて、後述する発色情報付与のための光が、当該照射された部分全体に行き渡らなければならないため、トナー層厚は一定以下に抑えることが好ましい。具体的には、べた画像においてトナー層は３層以下であることが好ましく、２層以下であることがより好ましい。なお、上記トナー層厚は、実際の感光体１０表面に形成されたトナー層の厚さを測定し、これをトナーの個数平均粒径で除した値である。
【００７０】
＜発色情報付与工程＞
次に、こうして得たトナー像Ｔに対して、図１に示すように発色情報付与装置３０Ａおよび３０Ｂにより、感光体１０の両面から矢印方向のような光による発色情報が付与される。なお、図１に示す発色情報付与工程の位置は１つの例であり、また、発色情報付与装置３０Ａは、図１に示すように、感光体１０の内部に収容された状態としてもよいが、最終的に裏面から発色情報の付与がなされるのであれば、感光体１０の外部に設けられていてもよい。
【００７１】
従来は、露光が一方側からのみ行なわれるため、多層に現像されたトナーの下層部に対しては発色させるための光が届きにくく、十分な発色が得られないといった問題があった。例えば、片面側のみから露光をする場合、約１０〜５０％程度の光は、トナーそのものや、トナー層の隙間を抜けて外部に出てしまう。
【００７２】
しかし、本発明のように、両面側から露光を行うことで、上記問題は解消される。まず、裏面側から行われることで、例えば、前記透明感光層を光が透過する際に、各層の界面、入射角、感光体内の不純物等により散乱が起こり、透明感光体表面からの出射時に光が拡がり、拡がらない場合と比較して、トナー表面に対してより多くの角度で光が照射される。このため、トナー表面での吸収及び反射が促進され、多層現像されたトナーの隙間を満遍なく照射することが可能となる。そして、さらに、表面側から露光を行うことで、より均一に光を照射することが可能となる。
【００７３】
発色情報付与装置３０Ａおよび３０Ｂとしては、そのとき発色させるトナー粒子が特定色に発色するための波長の光を所定の解像度と強度とで照射することができるものであれば何でもよい。例えば、ＬＥＤイメージバー、レーザＲＯＳ等を使用することが可能である。なお、トナー像Ｔに照射される光の照射スポット径は、１０〜３００μｍの範囲となるように調整されることが好ましく、１５〜６０μｍの範囲とすることがより好ましい。
【００７４】
発色あるいは非発色状態維持のために供される光の波長は、使用されるトナーの材料設計により決まるが、例えば、特定波長の光照射により発色するトナー（光発色型トナー）を用いる場合、イエロー（Ｙ色）に発色させるときは４０５ｎｍの光（λＡ光とする）を、マゼンタ（Ｍ色）に発色させるときは５３５ｎｍの光（λＢ光とする）を、シアン（Ｃ色）に発色させるときは６５７ｎｍの光（λＣ光とする）を、その発色させる所望の位置にそれぞれ照射する。
【００７５】
また、二次色に発色させる時には、前記光の組み合わせになり、レッド（Ｒ色）に発色させる時はλＡ光及びλＢ光を、グリーン（Ｇ色）に発色させる時はλＡ光及びλＣ光を、ブルー（Ｂ色）に発色させる時はλＢ光及びλＣ光を、その発色させる所望の位置にそれぞれ照射する。さらに、三次色であるブラック（Ｋ色）に発色させるときは上記λＡ光、λＢ光及びλＣ光をその発色させる所望の位置に重ねて照射する。
【００７６】
一方、特定波長の光照射により非発色状態を維持するトナー（光非発色型トナー）の場合には、例えば、イエロー（Ｙ色）を発色させないようにするときは４０５ｎｍの光（λＡ光）を、マゼンタ（Ｍ色）に発色させないようにするときは５３５ｎｍの光（λＢ光）を、シアン（Ｃ色）に発色させないようにするときは６５７ｎｍの光（λＣ光）を、その発色させる所望の位置にそれぞれ照射する。したがって、Ｙ色に発色させる時はλＢ光及びλＣ光を、Ｍ色に発色させる時はλＡ光及びλＣ光を、Ｃ色に発色させる時はλＡ光及びλＢ光を、その発色させる所望の位置にそれぞれ照射することとなる。
【００７７】
また、二次色に発色させる時には、前記光の組み合わせになり、レッド（Ｒ色）に発色させる時はλＣ光を、グリーン（Ｇ色）に発色させる時はλＢ光を、ブルー（Ｂ色）に発色させる時はλＡ光を、その発色させる所望の位置にそれぞれ照射する。さらに、三次色であるブラック（Ｋ色）に発色させるときはその発色させる所望の位置には露光しないようにする。
【００７８】
発色情報付与装置３０Ａおよび３０Ｂからの光は、必要に応じてパルス巾変調、強度変調、左記２つを組み合わせたものなど、公知の画像変調方法が使用可能である。また、光の露光量はそれぞれの合計で、０．０５〜０．８ｍＪ／ｃｍ２の範囲とすることが好ましく、０．１〜０．６ｍＪ／ｃｍ２の範囲とすることがより好ましい。特にこの露光量に関しては、必要露光量は現像されたトナーの量と相関があり、例えば、トナー現像量（べた）が約５．５ｇ／ｍ２に対し０．２〜０．４ｍＪ／ｍ２の範囲の露光を行うことが好ましい。３０Ａと３０Ｂの光量の比率は任意であるが、２：１〜１：２程度であればよい。
【００７９】
本発明では、像担持体として透明感光体を用いる場合、該透明感光体の感度波長域、潜像形成と現像との関係、発色情報付与装置の配置、該発色情報付与装置により露光光を照射する位置、及び潜像形成するための露光手段の配置に応じて、種々の構成をとることが可能である。
【００８０】
一方、イオノグラフィによる画像形成の場合、具体的には像担持体として透明誘電体とこれに潜像を形成するイオン書込みヘッドとを用いた構成態様が挙げられる。この場合には、像担持体は透明誘電体なので、発色情報付与光は帯電装置の上流側及び下流側のどちらも透明誘電体を通過可能であり、また、発色情報付与光が強くても透明誘電体が光劣化することがないため有利である。
【００８１】
このイオノグラフィによる画像形成には、前記のように像担持体として透明感光体を用いることも可能であり、その場合には前記の構成がそのまま好ましい構成となるが、透明誘電体を用いれば、上記のようにさらに設計の自由度や像担持体の耐久性を向上させることができる。
【００８２】
以下に、上記発色情報付与のための露光がどのようなタイミングで、どのような位置制御により行われるかを簡単に説明する。
【００８３】
図２は、本発明のカラー画像記録装置における印字制御部の具体的な回路ブロック図を示す。同図において、論理和回路４０、発振回路４２、マゼンタ発色制御回路４４Ｍ、シアン発色制御回路４４Ｃ、イエロー発色制御回路４４Ｙ、ブラック発色制御回路４４Ｋによりプリンタコントローラが構成されている。一方、光書込ヘッド６２及び発色情報付与露光ヘッド６４により露光部が構成されている。
【００８４】
図示しないインターフェース（Ｉ／Ｆ）によって、入力されたＲＧＢ信号がＣＭＹＫ値に変換された画像データは、更にインターフェース（Ｉ／Ｆ）からマゼンタ（Ｍ）、シアン（Ｃ）、イエロー（Ｙ）、ブラック（Ｋ）の画素データとして論理和回路４０に出力される。ここで、論理和回路４０はＣＭＹＫの論理和を計算し、光書込ヘッド６２に出力する。
【００８５】
すなわち、ＣＭＹＫの全ての画素データを含む論理和のデータを光書込ヘッド６２に出力し、前記のように感光体１０に光書込みを行う。したがって、感光体１０の周面にはＣＭＹＫの全ての画素データを含む論理和データに基づく静電潜像が形成される。
【００８６】
また、ＣＭＹＫの画素データは対応するマゼンタ発色制御回路４４Ｍ〜ブラック発色制御回路４４Ｋにも供給され、発振回路４２から出力される発振信号ｆｍ、ｆｃ、ｆｙ、ｆｋに同期して発色情報付与露光ヘッド６４に出力される。すなわち、マゼンタ（Ｍ）、シアン（Ｃ）、イエロー（Ｙ）、ブラック（Ｋ）のそれぞれに対応する発色データが発色情報付与露光ヘッド６４に供給され、感光体１０上に現像されたトナー像Ｔに対応して発色または非発色状態を維持するための特定波長の光が照射される。このとき、発色情報付与手段３０Ａおよび３０Ｂのそれぞれから同時に光が照射される。このようにして、照射される光を受けたトナー内で、後述する光硬化反応等が起こり、発色情報が付与される。
【００８７】
例えば、マゼンタ発色制御回路４４Ｍから出力された発色信号ｆｍはトナー内の発色部に前記λＢ光を照射し、該トナーをマゼンタ（Ｍ）色の発色が可能な状態とする。また、シアン発色制御回路４４Ｃから出力された発色信号ｆｃはトナー内の発色部に前記λＣ光を照射し、該トナーをシアン（Ｃ）色の発色が可能な状態とする。さらに、イエロー（Ｙ）及びブラック（Ｋ）についても同様であり、イエロー発色制御回路４４Ｙ、ブラック発色制御回路４４Ｋから出力される発色信号ｆｙ、ｆｋは、トナー内の発色部に前記λＡ光またはλＡ光、λＢ光及びλＣ光を照射し、イエロー（Ｙ）またはブラック（Ｋ）の発色が可能な状態とする。
【００８８】
以上、本発明における発色情報付与工程（手段）について、フルカラー画像記録を行う場合の機構について説明したが、本発明における発色情報付与工程は、イエロー、マゼンタ及びシアンのうちのいずれかを発色させるモノカラー画像記録のための発色情報付与工程であってもよい。この場合は、発色情報付与露光ヘッド５４からは、前記イエロー、マゼンタ及びシアンのうちの所望の発色に対応する特定波長の光のみを照射する。その他の好ましい条件等については、フルカラー画像記録時における条件等と同様である。
【００８９】
＜転写工程＞
発色情報を与えられたトナーは、その後一括して記録媒体２６に転写される。転写には公知の転写装置１８が使用できる。例えば、接触方式である場合は、ロール、ブラシ、ブレード等が使用でき、非接触方式の場合は、コロトロン、スコロトロン、ピンコロトロン等が使用できる。また、圧力、若しくは圧力及び熱による転写も可能である。
【００９０】
転写バイアスは３００〜１０００Ｖ（絶対値）の範囲とすることが好ましく、さらに交流（Ｖｐｐ：４００Ｖ〜４ｋＶ、４００〜３ｋＨｚ）を重畳してもよい。
【００９１】
＜定着工程及び発色工程＞
こうして発色（あるいは非発色状態維持）可能な状態におかれた前記トナー像は、記録媒体２６が定着装置２２によって加熱されることで前述のように発色がなされる。定着装置２２としては公知の定着手段が使用できる。例えば、加熱部材及び加圧部材としてロール、ベルトのそれぞれが選択可能であり、熱源としては、ハロゲンランプ、ＩＨ等が使用可能である。その配置も、種々の紙パス、例えばストレートパス、リアＣパス、フロントＣパス、Ｓパス、サイドＣパス等に対応可能である。
【００９２】
本実施形態では、定着装置２２が発色工程と定着工程とを兼ねているが、発色工程は定着工程と別に設けられていてもよい。発色工程を実施するための発色装置を配置する位置は特に制限されないが、例えば、発色装置及び光照射装置を定着装置の上流側に設けることもできる。このようにすることにより、発色のための加熱温度と、記録媒体へのトナー定着のための加熱温度とが別途制御可能となるため、発色材料、トナーバインダー材料等の設計度の自由度を向上させることができる。
【００９３】
この場合、発色の方法についてはトナー粒子の発色メカニズムに応じて様々の方法が考えられため、発色装置（発色手段）２５としては、例えばさらに異なる波長の光を用いてトナー中に発色関与物質を硬化させ、あるいは光分解させるなどの方法で発色をさせ、または制限する方法では特定光の発光装置、加圧してカプセル化した発色粒子を破壊するなどの方法で発色をさせ、または制限する方法では加圧装置、などを用いることができる。
【００９４】
しかしながら、発色をさせるこうした化学的な反応は、一般的に泳動、拡散による反応速度が遅いため、上記いずれの方法をとるにしても充分な拡散エネルギーを与える必要があり、そういった点で加熱して反応を促す方法が最も優れているといえる。このため、前記発色工程と定着工程とを兼ねる定着装置２２を用いることが好ましい。
【００９５】
＜その他の工程＞
本発明では、定着、発色工程を経て得られた画像に光を照射する光照射工程を含むことが好ましい。これにより発色不可能な状態に制御された発色部中に残存する反応性物質を分解又は失活させることができるため、画像形成後のカラーバランスの変動をより確実に抑制したり、バックグランド色の除去・漂白を行ったりすることができる。
なお、本実施形態においては、上記光照射工程は定着工程の後に設けられているが、加熱溶融しない定着方法、例えば圧力を用いて定着させる圧力定着などの場合は、光照射工程後、定着工程を行うこともできる。
【００９６】
光照射装置２４としては、トナーの発色をこれ以上進めないようにすることができれば特に制限されず、公知のランプ、例えば、蛍光灯、ＬＥＤ、ＥＬ等が使用できる。また、その波長は前記トナーを発色させるための光に三波長を含み、照度は２０００〜２０００００ｌｕｘの範囲程度とすることが好ましく、露光時間は０．５〜６０ｓｅｃの範囲とすることが好ましい。
【００９７】
これらに加えて、上述のカラー画像記録方法では、従来の顔料等の着色剤を用いて実施される電子写真プロセスに利用される公知の工程が含まれていてもよく、例えば、トナー像を転写後の像担持体表面をクリーニングするクリーニング工程が含まれていてもよい。クリーナ２０としては公知のものが使用でき、ブレード、ブラシ等が使用可能である。また、クリーナ２０を除去したいわゆるクリーナレスプロセスも適用可能である。
【００９８】
また、この他にも、転写工程が、トナー像を像担持体から中間転写ベルト等の中間転写体へ転写する第１の転写工程と、中間転写体上に転写されたトナー像を記録媒体に転写する第２の転写工程とからなる中間転写方式であってもよい。
【００９９】
[第２のカラー画像記録装置およびカラー画像記録方法]
本発明の第２のカラー画像記録装置およびカラー画像記録方法は、中間転写体（中間転写工程）を設け、発色情報付与手段が、前記中間転写体のトナー像転写面側およびトナー像非転写面側のそれぞれから同時に光を照射する以外は、第１のカラー画像記録装置およびカラー画像記録方法と同様である。
【０１００】
図４に本発明の第２のカラー画像記録装置の概略構成を示す。図４に示すカラーカラー画像記録装置は、通常の電子写真プロセスに用いる感光体（像担持体）１０と、帯電装置（帯電手段）１２、露光装置（露光手段）１４、像担持体表面にトナーを供給してトナー像Ｔを形成する現像装置（トナー像形成手段）１６、トナー像Ｔを中間転写体２５上に転写する転写装置（転写手段）２０、当該トナー像Ｔに発色情報を付与し、このトナー像Ｔを記録媒体上に転写する二次転写ロール２０Ａ、二次転写ロール２０Ａにより記録媒体２６上に転写されたトナー像Ｔを定着する定着装置（定着手段）２２、および任意のクリーナ２４を有している。そして、中間転写体２５の両面から、トナー像Ｔに向けて発色情報を光により付与する発色情報付与装置３０Ａおよび３０Ｂと、光照射を行う光照射装置３２（光照射手段）とが設けられている。なお、図１と同一の符号を付した部材は、図１で説明したとおりの機能を有するため説明は省略する。
【０１０１】
この態様の場合、中間転写体としては、透明なものを使用する（「透明」の意義については、第１のカラー画像記録装置の場合と同様）。中間転写体として代表的なものは、中間転写ベルト（以下、ＩＴＢと略す）である。ＩＴＢとして一般的には、ＰＩ、ＰＡＩ等の樹脂にカーボンブラックを分散したものが用いられているが、これは黒色なので本発明には不適である。
【０１０２】
ＩＴＢを透明にするには、導電性粉体として、特開２００３−２１３１３１号公報記載のようにＩＴＯやＳｎＯ２等の透明金属酸化物、特開２００３−１１３３０６号公報記載のようにチタン酸カリウムおよび／またはホウ酸アルミニウム、特開２００３−８２２３１号公報記載のように、ＩＴＯ等の透明導電性物質で被覆された硫酸バリウム、ホウ酸アルミニウム、マイカ、シリカ等を用いればよいが、透過率を向上させるために、樹脂自体の透明性を上げる事も必要であり、本発明には前述の透明なＰＩまたはＰＡＩ樹脂を用いるのが好ましい。
【０１０３】
ＩＴＢとして好適な表面抵抗率は１×１０８〜１×１０１５Ω／□であり、体積抵抗率は１×１０６〜１×１０１５Ωｃｍの範囲である。
【０１０４】
なお、ＩＴＢの表裏から露光を与える方法として、図６に示すように、中間転写体２５の下に反射手段としての鏡６０を置き、トナー層１３０、中間転写体２５を通過した光を反射させ、この反射光を利用して再び露光させることもできる（反射工程）。この場合、他方側に設けられた発色情報付与装置は不要となり、装置をコンパクトできるメリットがある。
【０１０５】
このように、外部に出た光を鏡６０で反射させ再びトナーを露光すれば、多層に現像されたトナー像Ｔを図における上層側から露光することが可能となり、十分な発色情報付与露光がトナーに対して行なわれ、その結果十分な発色が得られ、画像における色味を所望のものとすることができる。また、このとき、反射手段における反射についても、既述の乱反射するようにすることが、前述と同様の効果を得られる点で好ましい。
【０１０６】
中間転写体２５の表面と反射手段である鏡６０との距離は０．０５〜５ｍｍの範囲とすることが好ましい。また、反射手段の表面を透明導電体でコートし、トナー像Ｔを乱さない電界を生じさせてもよい。上記反射手段を設けた場合の露光光の反射率は７０％以上とすることが好ましく、９０％以上とすることがより好ましい。
【０１０７】
なお、この時の露光光がレーザ光である場合、レーザビームの感光体入射に関しては、レーザにおけるモニター（Ｐｈｏｔｏ  Ｄｅｔｅｃｔｏｒ）への戻り光防止のために、通常数度（４度〜１３度）傾ける必要があるが、本発明における発色情報付与露光の際は、戻り光がトナーにより吸収されるので、戻り光が極端に少なくなり、０度を含む任意の角度に入射させることができる。
【０１０８】
＜使用するトナー＞
次に、本発明に好ましく使用されるトナーについて説明する。
本発明に使用するトナーは、前述のように、光による発色情報の付与により、発色または非発色の状態を維持することができるように制御されるトナーであり、「光による発色情報の付与」「発色または非発色の状態を維持する」についても前記の通りである。
【０１０９】
上記のような機能を有するトナーとしては、種々のタイプがあるが、例えば前記特許文献２に開示されているトナーは、外部刺激を受けて物質透過性が変化するカプセル壁を有する複数のマイクロカプセルをトナー樹脂中に分散混合して成る粒子であり、この粒子中に互いに混合されて発色反応を起こす２種類の反応性物質のうちの一方（各色染料前駆体）が、マイクロカプセル内に、他方（顕色剤）がマイクロカプセル外のトナー樹脂中に含まれるものである。
【０１１０】
このトナーでは、カプセル壁として特定波長の光を照射した際に物質透過性が増大する光異性化物質を用い、このシス−トランス遷移を利用して光の照射や超音波を印加した際に、カプセル内外に存在する２種類の反応性物質が反応して発色する。
【０１１１】
従って、このようなトナーでは前記マイクロカプセルをトナー中に多く存在させることができず、またこれらが偏在してしまうこともあるため、本発明に用いた場合にマイクロカプセルが十分に受光できない場合がある。
【０１１２】
このため、本発明では、互いに隔離された状態で存在し、互いに反応した際に発色する第１成分及び第２成分と、該第１成分及び第２成分のいずれかを含む光硬化性組成物と、を有し、光による発色情報の付与により前記光硬化性組成物が硬化または未硬化の状態を維持して、前記発色のための反応が制御されるトナー（以下、「Ｆトナー」という場合がある）を用いることが好ましい。上記トナーの発色メカニズムと簡単な構成について、以下に説明する。
【０１１３】
前記Ｆトナーは、後述するように、バインダー樹脂中に発色部と呼ばれる光による発色情報が付与された際に、特定のひとつの色に発色可能な（または非発色状態を維持することが可能な）連続した領域を１つ以上有する。
【０１１４】
図３は、Ｆトナー中の前記発色部の一例を示す模式図であり、（Ａ）は１つの発色部の断面図であり、（Ｂ）はさらにその発色部を拡大したものである。
【０１１５】
図３（Ａ）に示すように、発色部６０中には、各色の発色剤を含有する発色性マイクロカプセル５０とそれを取り巻く組成物５８とから構成され、図３（Ｂ）に示すように、組成物５８は、マイクロカプセル５０に含有される発色剤（第１成分）５２と近接または接触することで発色させる重合性官能基を有した顕色剤モノマー（第２成分）５４と光重合開始剤５６とを含んでいる。
【０１１６】
トナー粒子を構成する発色部６０において、発色性マイクロカプセル５０に封入する発色剤５２としては、発色色相の鮮やかさに優れたトリアリール系ロイコ化合物などが好適である。このロイコ化合物（電子供与性）を発色させる顕色剤モノマー５４としては電子受容性化合物が好ましい。特にフェノール系化合物が一般的であり、感熱、感圧紙などに利用されている顕色剤から適宜選択できる。このような電子供与性の発色剤５２と電子受容性の顕色剤モノマー５４とが酸塩基反応することで発色剤が発色することになる。
【０１１７】
光重合開始剤５６としては、可視光により感光し顕色剤モノマー５４を重合させるためのトリガーとなる重合性ラジカルを発生する分光増感色素が用いられる。例えば、Ｒ色、Ｇ色、Ｂ色の如き三原色露光に対して、顕色性モノマー５４が十分な重合反応を進行させることができるように光重合開始剤５６の反応促進剤が用いられる。例えば、露光光を吸収する分光増感色素（カチオン）とホウ素化合物（アニオン）からなるイオンコンプレックスを用いることにより、露光により分光増感色素が光励起されホウ素化合物に電子移動することで重合性ラジカルが生成し重合を開始する。これらの材料を組み合わせることにより、感光性の発色部６０として、０．１〜０．２ｍＪ／ｃｍ２程度の発色記録感度を得ることができる。
【０１１８】
上記構成の発色部６０に対する発色情報のための光照射の有無により、発色部６０によっては重合された顕色剤化合物と重合されなかった顕色剤モノマー５４とを有するものが存在することになる。その後の加熱などの発色装置によって、重合されなかった顕色剤モノマー５４を有する発色部６０では、この顕色剤モノマー５４が熱などによって泳動し、発色剤マイクロカプセル５０の隔壁の空孔を泳動通過して発色剤マイクロカプセル中に拡散する。マイクロカプセル５０中に拡散された顕色剤モノマー５４と発色剤５２とは、前述のように発色剤５２が塩基性であり、顕色剤モノマー５４が酸性であることにより発色剤５２を酸塩基反応によって発色させることになる。
【０１１９】
一方、重合反応を生じた顕色剤化合物は、この後の加熱などによる発色工程では重合による嵩高さによりマイクロカプセル５０の隔壁の空孔を拡散通過できず、発色性マイクロカプセル中の発色剤５２と反応ができないため発色することができない。したがって、発色性マイクロカプセル５０は無色のままで残ることとなる。すなわち、特定波長光を照射された発色部６０は発色されに存在することになる。
【０１２０】
発色後、適当な段階で再度全面を白色光源で露光することにより、残留している重合未了の顕色性モノマー５４を全て重合させて安定した画像定着がなされるとともに、残留分光増感色素を分解することで地色の消色が行われる。なお、可視光域に対応する光重合開始剤５６の分光増感色素はその色調が最後まで地色として残留してしまうが、この分光増感色素の消色には色／ホウ素化合物の光消色現象を利用することができる。すなわち、光励起された分光増感色素からホウ素化合物に電子移動することで重合性ラジカルが生成するが、このラジカルはモノマーの重合を引き起こす一方で、励起された色素ラジカルと反応して色素の色分解を起し、結果的に色素を消色させることができる。
【０１２１】
前記Ｆトナーでは、このような異なる発色を行なう発色部６０（例えば、Ｙ色、Ｍ色、Ｃ色に発色する）を、それぞれの顕色剤モノマー５４が目的とする発色剤５２以外の発色剤と干渉し合わない状態（互いに隔離された状態）にして一つのマイクロカプセルとして構成し用いることができる。そしてこのＦトナーでは、電子供与性発色剤を含むマイクロカプセル以外の空間を電子受容性顕色剤及び光硬化性組成物が埋め、かつこれにより構成される発色部が受光するため、一粒のトナー粒子における受光効率のよさは、前記特許文献２に開示されたトナーに比べ圧倒的に高い。したがって、他のトナーと比較して、背面露光の効果を十分に活用できるものである。
【０１２２】
さらに、前記のように発色情報付与メカニズムが可逆反応ではないことより、加熱による発色までに時間的制約がないというメリットを有する結果、低速域までのプリントも可能、すなわち、広いスピードレンジに対応可能となり、加えて、加熱による発色が行なわれる定着器等の配置場所についても自由度が高いというメリットも有している。
【０１２３】
Ｆトナーの構成について、さらに詳述する。
Ｆトナーは、発色可能な物質（発色性物質）として、互いに隔離された状態で存在し、互いに反応した際に発色する第１成分と第２成分とを含む。このように、２種類の反応性成分の反応を利用して発色させることにより、発色の制御が容易になる。なお、前記第１成分、第２成分は、発色する前の状態において予め着色していてもよいが、実質的に無色の物質であることが特に好ましい。
【０１２４】
前記発色制御を容易とするために、発色性物質として互いに反応した際に発色する２種類の反応性成分を用いるが、これらの反応性成分が、光による発色情報が付与されない状態でも物質拡散が容易な同一のマトリックス内に存在すると、トナーの保管時や製造時において、自発的な発色が進行してしまう場合がある。このため、前記反応性成分は、その種類毎に、発色情報が付与されない限り互いの領域への物質拡散が困難な異なるマトリックス内に含まれていること（互いに隔離されていること）が必要である。
【０１２５】
このように光による発色情報が付与されない状態での物質拡散を阻害して、トナーの保管時や製造時における自発的な発色を防止するためには、２種類の反応性成分の第１成分が第１のマトリックスに含まれ、第２成分が第１のマトリックス外（第２のマトリックス）に含まれ、第１のマトリックスと第２のマトリックスとの間には、両マトリックス間の物質の拡散が阻害されると共に、熱等の外部刺激が付与された際には、刺激の種類、強度や、組み合わせに応じて両マトリックス間の物質の拡散を可能とするような機能を持つ隔壁が設けられることが好ましい。
【０１２６】
なお、このような隔壁を利用して２種類の反応性成分をトナー中に配置するには、マイクロカプセルを利用することが好適である。この場合、Ｆトナーには、２種類の反応性成分のうち、例えば第１成分がマイクロカプセル内に含まれ、第２成分がマイクロカプセル外に含まれることが好ましい。この場合、マイクロカプセル内部が前記第１のマトリックス、マイクロカプセル外が前記第２のマトリックスに相当する。
【０１２７】
このマイクロカプセルは、芯部と、該芯部を被覆する外殻とを有するものであり、熱等の外部刺激が付与されない限りマイクロカプセル内外の物質の拡散を阻害すると共に、外部刺激が付与された際には、刺激の種類、強度や、組み合わせに応じてマイクロカプセル内外の物質の拡散を可能とする機能を有するものであれば特に限定されない。なお芯部には、前記反応性成分の一方が少なくとも含まれる。
【０１２８】
また、マイクロカプセルは、光の照射や圧力などの刺激の付与によってマイクロカプセル内外の物質拡散を可能とするものでもよいが、加熱処理によりマイクロカプセル内外の物質拡散を可能とする（外殻の物質透過性が増大する）熱応答性マイクロカプセルであることが特に好ましい。
【０１２９】
なお、刺激が付与された際のマイクロカプセル内外の物質拡散は、画像記録時の発色濃度の低下を抑制したり、高温環境下に放置された画像のカラーバランスの変化を抑制する観点からは、不可逆的なものであることが好ましい。それゆえ、マイクロカプセルを構成する外殻は、加熱処理や光照射等の刺激の付与による軟化、分解、溶解（周囲の部材への相溶）、変形等により、物質透過性が不可逆的に増大する機能を有することが好ましい。
【０１３０】
次に、前記Ｆトナーがマイクロカプセルを含む場合の好ましい構成について説明する。
このようなトナーとしては、互いに反応した際に発色する第１成分および第２成分と、マイクロカプセルと、第２成分を分散させた光硬化性組成物とを含むものであることが好ましく、このようなトナーとしては、以下の３つの態様が挙げられる。
【０１３１】
すなわち、前記Ｆトナーは、互いに反応した際に発色する第１成分および第２成分と、光硬化性組成物と、この光硬化性組成物中に分散するマイクロカプセルとを含み、第１成分がマイクロカプセルに含まれ、第２成分が光硬化性組成物中に含まれる態様（第１の態様）、互いに反応した際に発色する第１成分および第２成分と、光硬化性組成物を含むマイクロカプセルとを含み、第１成分がマイクロカプセル外に含まれ、第２成分が光硬化性組成物内に含まれる態様（第２の態様）、あるいは、互いに反応した際に発色する第１成分および第２成分と、第１成分を含む一のマイクロカプセルと、第２成分を分散させた光硬化性組成物を含む他のマイクロカプセルとを含む態様（第３の態様）のいずれかであることが好ましい。
【０１３２】
これら３つの態様の中では、特に第１の態様が、光による発色情報付与前の安定性、発色の制御等の観点から好ましい。なお、以下のトナーの説明においては、基本的に第１の態様のトナーを前提としてより詳細に説明するが、以下に説明する第１の態様のトナーの構成、材料、製法等は、第２の態様や第３の態様のトナーにおいても、勿論、利用／転用可能である。
【０１３３】
なお、上述した熱応答性マイクロカプセルと光硬化性組成物とを組み合わせて用いたＦトナーは、以下の２つのタイプのいずれかであることが特に好ましい。
（１）光硬化性組成物が未硬化の状態で加熱処理しても、未硬化の光硬化性組成物中に含まれる第２成分の物質拡散が抑制され、発色情報付与光の照射によって光硬化性組成物が硬化した後に加熱処理すると、硬化後の光硬化性組成物中に含まれる第２成分の物質拡散が促進されるタイプのトナー（以下、「光発色型トナー」と称す場合がある）。
（２）光硬化性組成物が未硬化の状態（第２成分が重合していない状態）で加熱処理すると、未硬化の光硬化性組成物中に含まれる第２成分の物質拡散が促進され、発色情報付与光の照射によって光硬化性組成物が硬化した後（第２成分が重合した後）に加熱処理すると、硬化後の光硬化性組成物中に含まれる第２成分の物質拡散が抑制されるタイプのトナー（以下、「光非発色型トナー」と称す場合がある）。
【０１３４】
前記光発色型トナーと光非発色型トナーとの主たる違いは、光硬化性組成物を構成する材料にあり、光発色型トナーでは、光硬化性組成物中に（光重合性を有さない）第２成分と光重合性化合物とが少なくとも含まれるのに対して、光非発色型トナーは、光硬化性組成物中に、分子中に光重合性基を有する第２成分が少なくとも含まれる。
なお、光発色型トナーおよび光非発色型トナーに用いられる光硬化性組成物中には、光重合開始剤が含まれていることが特に好ましく、必要に応じてその他種々の材料が含まれていてもよい。
【０１３５】
上記光発色型トナーに用いられる光重合性化合物および第２成分としては、光硬化組成物が未硬化の状態で両者の間に相互作用が働き、光硬化性組成物中での第２成分の物質拡散が抑制され、発色情報付与光の照射による光硬化性組成物の硬化（光重合性化合物の重合）後の状態で両者の間の相互作用が減少して、光硬化性組成物中での第２成分の拡散が容易となる材料が用いられる。
【０１３６】
従って、光発色型トナーにおいては、加熱処理（発色工程）前に予め光硬化性組成物を硬化させる波長の発色情報付与光を照射しておくことによって、光硬化性組成物中に含まれる第２成分の物質拡散が容易な状態となる。このため、加熱処理された際に、マイクロカプセルの外殻の溶解等によって、マイクロカプセル内の第１成分と光硬化性組成物中の第２成分との反応（発色反応）が起こる。
逆に、光硬化性組成物を硬化させる波長の発色情報付与光を照射せずに、そのまま加熱処理しても第２成分は光重合性化合物にトラップされ、マイクロカプセル中の第１成分と接触することができず、第１成分と第２成分との反応（発色反応）が起こらない。
【０１３７】
以上説明したように、光発色型トナーでは、光硬化性組成物を硬化させる波長の発色情報付与光の照射の有無と、加熱処理とを組み合わせて付与することによって、第１成分と第２成分との反応（発色反応）を制御できるため、トナーの発色を制御できる。
【０１３８】
また、光非発色型トナーにおいては、第２成分自体が光重合性を有するため、発色情報付与光を照射したとしても、この光の波長が光硬化性組成物を硬化させる波長でなければ、光硬化性組成物中に含まれる第２成分の物質拡散が容易な状態を保てるため、この状態で加熱処理するとマイクロカプセルの外殻の溶解等によって、マイクロカプセル内の第１成分と光硬化性組成物中の第２成分との反応（発色反応）が起こる。
【０１３９】
逆に、加熱処理前に光硬化性組成物を硬化させる波長の発色情報付与光が照射されると、光硬化性組成物中に含まれる第２成分同士が重合してしまうため、光硬化性組成物中に含まれる第２成分の物質拡散が困難となる。それゆえ、加熱処理しても第２成分は、マイクロカプセル中の第１成分と接触することができず、第１成分と第２成分との反応（発色反応）が起こらない。
【０１４０】
以上説明したように、光非発色型トナーでは、光硬化性組成物を硬化させる波長の発色情報付与光の照射の有無と、加熱処理とを組み合わせて付与することによって、第１成分と第２成分との反応（発色反応）を制御できるため、トナーの発色を制御できる。
【０１４１】
次に、前記Ｆトナーの好適な構造について、トナーが、前記光硬化性組成物と、この光硬化性組成物中に分散するマイクロカプセルとを含む場合についてより詳細に説明する。
この場合、トナーは光硬化性組成物と、この光硬化性組成物中に分散するマイクロカプセルとを含む発色部を１つのみ有するものであってもよいが、２つ以上有することが好ましい。ここで、上記「発色部」とは、前述のように外部刺激が付与された際に、特定のひとつの色に発色可能な連続した領域を意味する。
【０１４２】
なお、トナーに２以上の発色部が含まれる場合、同じ色に発色可能な１種類の発色部のみがトナー中に含まれていてもよいが、互いに異なる色に発色可能な２種類以上の発色部がトナー中に含まれることが特に好ましい。その理由は、ひとつのトナー粒子の発色可能な色が、前者の場合は１種類のみに限定されるが、後者の場合は２種類以上とすることができるからである。
【０１４３】
例えば、互いに異なる色に発色可能な２種類以上の発色部としては、イエロー色に発色可能なイエロー発色部と、マゼンタ色に発色可能なマゼンタ発色部と、シアン色に発色可能なシアン発色部とを含むような組み合わせが挙げられる。
【０１４４】
この場合、例えば、外部刺激の付与によりいずれか１種類の発色部のみが発色した場合には、トナーは、イエロー、マゼンタ、あるいは、シアンのいずれかの色に発色することができ、いずれか２種類の発色部が発色した場合には、これら２種類の発色部の発色した色を組み合わせた色に発色することができ、ひとつのトナー粒子で、多様な色を表現することが可能となる。
【０１４５】
なお、トナー中に互いに異なる色に発色可能な２種類以上の発色部が含まれる場合の発色する色の制御は、各々の種類の発色部に含まれる第１成分および第２成分の種類や組み合わせを異なるものとすることの他に、各々の種類の発色部に含まれる光硬化性組成物の硬化に用いる光の波長を異なるものとすることにより実現できる。
【０１４６】
すなわち、この場合、発色部の種類毎に発色部に含まれる光硬化性組成物の硬化に必要な光の波長が異なるため、制御刺激として、発色部の種類に応じた波長の異なる複数種の発色情報付与光を用いればよい。なお、発色部に含まれる光硬化性組成物の硬化に必要な光の波長を異なるものとするには、発色部の種類毎に異なる波長の光に感応する光重合開始剤を光硬化性組成物中に含有させることが好適である。
【０１４７】
例えば、イエロー、マゼンタ、および、シアンに発色可能な３種類の発色部がトナー中に含まれる場合、各々の種類の発色部に含まれる光硬化性組成物として、光の波長が４０５ｎｍ、５３２ｎｍおよび６５７ｎｍのいずれかに応答して硬化する材料を用いれば、これら３つの異なる波長の発色情報付与光（特定波長を有する光）を使い分けることによって、トナーを所望の色に発色させることができる。なお、発色情報付与光の波長としては、可視域の波長から選択することもできるが、紫外域の波長から選択してもよい。
【０１４８】
本発明に用いるトナーは、従来の顔料等の着色剤を用いたトナーに用いられるのと同様な結着樹脂を主成分とする母材を含むものであってもよい。この場合、母材中に、前記２以上の発色部の各々が粒子状のカプセルとして分散していることが好ましい（以下、カプセル状のひとつの発色部を「感光・感熱カプセル」と称する場合がある）。また、母材中には、従来の顔料等の着色剤を用いたトナーと同様に離型剤や、種々の添加剤が含まれていてもよい。
【０１４９】
感光・感熱カプセルは、マイクロカプセルや光硬化性組成物を含む芯部と、該芯部を被覆する外殻とを有し、この外殻は、後述するトナーの製造過程や、トナーの保管時において、感光・感熱カプセル内のマイクロカプセルや光硬化性組成物を感光・感熱カプセル外に漏れないように安定して保持できるものであれば特に限定されない。
【０１５０】
しかしながら、本発明においては、後述するトナーの製造過程において、第２成分が外殻を透過して感光・感熱カプセル外のマトリックスへ流出したり、他の色に発色可能な感光・感熱カプセル中の第２成分が外殻を透過して流入したりするのを防ぐために、非水溶性樹脂からなる結着樹脂や離型材等の非水溶性材料を主成分として含むものであることが好ましい。
【０１５１】
次に、前記Ｆトナーに用いられるトナー構成材料や、各トナー構成材料を調整する際に用いる材料・方法等について以下により詳細に説明する。
【０１５２】
この場合、トナーには、第１成分、第２成分、第１成分を含むマイクロカプセル、第２成分を含む光硬化性組成物が少なくとも用いられ、光硬化性組成物中には光重合開始剤が含まれることが特に好ましく、種々の助剤等が含まれていてもよい。また、マイクロカプセル内（芯部）には第１成分が固体状態で存在していてもよいが、溶媒と共に存在していてもよい。
【０１５３】
なお、前記光非発色型トナーにおいては、第１成分として電子供与性無色染料又はジアゾニウム塩化合物等が用いられ、第２成分として光重合性基を有する電子受容性化合物又は光重合性基を有するカプラー化合物等が用いられる。また、前記光発色型トナーにおいては、第１成分としては、電子供与性無色染料が用いられ、第２成分としては電子受容性化合物（「電子受容性顕色剤」あるいは「顕色剤」と称す場合がある）が用いられ、光重合性化合物としてはエチレン性不飽和結合を有する重合可能な化合物が用いられる。
以上に列挙した材料に加えて、更に、従来の着色剤を用いたトナーを構成する材料と同様の各種材料；結着樹脂、離型剤、内添剤、外添剤等を必要に応じて適宜利用することができる。以下、各材料等についてより詳細に説明する。
【０１５４】
−第１成分および第２成分−
第１成分および第２成分の組合せとしては、下記（ア）〜（ツ）の組合せを好適に挙げることができる（下記例において、それぞれ前者が第１成分、後者が第２成分を表す。）。
【０１５５】
（ア）電子供与性無色染料と電子受容性化合物との組合せ。
（イ）ジアゾニウム塩化合物とカップリング成分（以下、適宜「カプラー化合物」と称する。）との組合せ。
（ウ）ベヘン酸銀、ステアリン酸銀等の有機酸金属塩と、プロトカテキン酸、スピロインダン、ハイドロキノン等の還元剤との組合せ。
（エ）ステアリン酸第二鉄、ミリスチン酸第二鉄等の長鎖脂肪酸鉄塩と、タンニン酸、没食子酸、サリチル酸アンモニウム等のフェノール類との組合せ。
（オ）酢酸、ステアリン酸、パルミチン酸等のニッケル、コバルト、鉛、銅、鉄、水銀、銀塩のような有機酸重金属塩と、硫化カルシウム、硫化ストロンチウム、硫化カリウム等のアルカリ金属またはアルカリ土類金属硫化物との組合せ、又は前記有機酸重金属塩と、ｓ−ジフェニルカルバジド、ジフェニルカルバゾン等の有機キレート剤との組合せ。
【０１５６】
（カ）銀、鉛、水銀、ナトリウム等の硫酸塩等の重金属硫酸塩と、ナトリウムテトラチオネート、チオ硫酸ソーダ、チオ尿素等の硫黄化合物との組合せ。
（キ）ステアリン酸第二鉄等の脂肪族第二鉄塩と、３，４−ヒドロキシテトラフェニルメタン等の芳香族ポリヒドロキシ化合物との組合せ。
（ク）シュウ酸銀、シュウ酸水銀等の有機酸金属塩と、ポリヒドロキシアルコール、グリセリン、グリコール等の有機ポリヒドロキシ化合物との組合せ。
（ケ）ペラルゴン酸第二鉄、ラウリン酸第二鉄等の脂肪酸第二鉄塩と、チオセシルカルバミドやイソチオセシルカルバミド誘導体との組合せ。
（コ）カプロン酸鉛、ペラルゴン酸鉛、ベヘン酸鉛等の有機酸鉛塩と、エチレンチオ尿素、Ｎ−ドデシルチオ尿素等のチオ尿素誘導体との組合せ。
【０１５７】
（サ）ステアリン酸第二鉄、ステアリン酸銅等の高級脂肪族重金属塩とジアルキルジチオカルバミン酸亜鉛との組合せ。
（シ）レゾルシンとニトロソ化合物との組合せのようなオキサジン染料を形成するもの。
（ス）ホルマザン化合物と還元剤および／又は金属塩との組合せ。
（セ）保護された色素（又はロイコ色素）プレカーサーと脱保護剤との組合せ。
（ソ）酸化型発色剤と酸化剤との組合せ。
【０１５８】
（タ）フタロニトリル類とジイミノイソインドリン類との組合せ。（フタロシアニンが生成する組合せ。）
（チ）イソシアナート類とジイミノイソインドリン類との組合せ（着色顔料が生成する組合せ）。
（ツ）顔料プレカーサーと酸または塩基との組合せ（顔料が形成する組合せ）。
【０１５９】
上記に列挙した第１成分としては、実質的に無色の電子供与性無色染料又はジアゾニウム塩化合物が好ましい。前記電子供与性無色染料としては、従来より公知のものを使用することができ、前記第２成分と反応して発色するものであれば全て使用することができる。
【０１６０】
具体的には、フタリド系化合物、フルオラン系化合物、フェノチアジン系化合物、インドリルフタリド系化合物、ロイコオーラミン系化合物、ローダミンラクタム系化合物、トリフェニルメタン系化合物、トリアゼン系化合物、スピロピラン系化合物、ピリジン系、ピラジン系化合物、フルオレン系化合物等の各種化合物を挙げることができる。
【０１６１】
前記第２成分としては、前記光非発色型トナーの場合は同一分子内に光重合性基および第１成分と反応して発色する部位とを有する実質的に無色化合物であり、光重合性基を有する電子受容性化合物又は光重合性基を有するカプラー化合物等の第１成分と反応して発色し、かつ光に反応して重合し、硬化するという両機能を有するものであれば全て使用することができる。
【０１６２】
前記光重合性基を有する電子受容性化合物、即ち、同一分子中に電子受容性基と光重合性基とを有する化合物としては、光重合性基を有し、かつ第１成分の一つである電子供与性無色染料と反応して発色し、かつ光重合して硬化しうるものであれば全て使用することができる。
【０１６３】
また、光発色型トナーの場合の第２成分である電子受容性顕色剤としては、フェノール誘導体、含硫フェノール誘導体、有機のカルボン酸誘導体（例えば、サリチル酸、ステアリン酸、レゾルシン酸等）、及びそれらの金属塩等、スルホン酸誘導体、尿素もしくはチオ尿素誘導体等、酸性白土、ベントナイト、ノボラック樹脂、金属処理ノボラック樹脂、金属錯体等が挙げられる。
【０１６４】
さらに、光発色型トナーには、光重合性化合物としてエチレン性不飽和結合を有する重合可能な化合物が用いられ、これはアクリル酸及びその塩、アクリル酸エステル類、アクリルアミド類などの分子中に少なくとも１個のエチレン性不飽和二重結合を有する重合性化合物である。
【０１６５】
次に、前記光重合開始剤について説明する。前記光重合開始剤は、発色情報付与光を照射することによりラジカルを発生して光硬化性組成物内で重合反応を起こし、かつその反応を促進させることができる。この重合反応により光硬化性組成物が硬化する。
【０１６６】
前記光重合開始剤は、公知のものの中から適宜選択することができ、中でも、３００〜１０００ｎｍに最大吸収波長を有する分光増感化合物と、該分光増感化合物と相互作用する化合物と、を含有するものであることが好ましい。
但し、前記分光増感化合物と相互作用する化合物が、その構造内に３００〜１０００ｎｍに最大吸収波長を有する色素部とボレート部との両構造を併せ持つ化合物であれば、前記分光増感色素を用いなくてもよい。
【０１６７】
前記分光増感化合物と相互作用する化合物としては、前記第２成分中の光重合性基と光重合反応を開始しうる公知の化合物の中から、１種又は２種以上の化合物を適宜選択して使用することができる。
この化合物を前記の分光増感化合物と共存させることにより、その分光吸収波長領域の照射光に敏感に感応し、高効率にラジカルを発生させうることから、高感度化が図れ、かつ紫外〜赤外領域にある任意の光源を用いてラジカルの発生を制御することができる。
【０１６８】
前記「分光増感化合物と相互作用する化合物」としては、有機系ボレート塩化合物、ベンゾインエーテル類、トリハロゲン置換メチル基を有するＳ−トリアジン誘導体、有機過酸化物又はアジニウム塩化合物が好ましく、有機系ボレート塩化合物がより好ましい。この「分光増感化合物と相互作用する化合物」を前記分光増感化合物と併用して用いることにより、露光した露光部分に局所的に、かつ効果的にラジカルを発生させることができ、高感度化を達成することができる。
【０１６９】
また、光硬化性組成物には重合反応を促進する目的で、さらに助剤として、酸素除去剤（ｏｘｙｇｅｎ ｓｃａｖｅｎｇｅｒ）又は活性水素ドナーの連鎖移動剤等の還元剤や連鎖移動的に重合を促進するその他の化合物を添加することもできる。
【０１７０】
前記酸素除去剤としては、ホスフィン、ホスホネート、ホスファイト、第１銀塩又は酸素により容易に酸化されるその他の化合物が挙げられる。具体的には、Ｎ−フエニルグリシン、トリメチルパルビツール酸、Ｎ，Ｎ−ジメチル−２，６−ジイソプロピルアニリン、Ｎ，Ｎ，Ｎ−２，４，６−ペンタメチルアニリン酸が挙げられる。さらに、チオール類、チオケトン類、トリハロメチル化合物、ロフィンダイマー化合物、ヨードニウム塩類、スルホニウム塩類、アジニウム塩類、有機過酸化物、アジド類等も重合促進剤として有用である。
【０１７１】
Ｆトナーでは、電子供与性無色染料やジアゾニウム塩化合物のような第１成分をマイクロカプセルに内包して使用する。
【０１７２】
マイクロカプセル化する方法としては、従来公知の方法を用いることができる。例えば、米国特許第２８００４５７号、同２８０００４５８号に記載の親水性壁形成材料のコアセルベーションを利用した方法、米国特許第３２８７１５４号、英国特許第９９０４４３号、特公昭３８−１９５７４号公報、同４２−４４６号公報、同４２−７７１号公報等に記載の界面重合法、米国特許第３４１８２５０号、同３６６０３０４号に記載のポリマー析出による方法、米国特許第３７９６６６９号に記載のイソシアネートポリオール壁材料を用いる方法、米国特許第３９１４５１１号に記載のイソシアネート壁材料を用いる方法、米国特許第４００１１４０号、同４０８７３７６号、同４０８９８０２号に記載の尿素−ホルムアルデヒド系、尿素ホルムアルデヒド−レゾルシノール系壁形成材料を用いる方法、米国特許第４０２５４５５号に記載のメラミン−ホルムアルデヒド樹脂、ヒドロキシブロビルセルロース等の壁形成材料を用いる方法、特公昭３６−９１６８号、特開昭５１−９０７９号に記載のモノマーの重合によるｉｎ ｓｉｔｕ法、英国特許第９５２８０７号、同９６５０７４号に記載の電解分散冷却法、米国特許第３１１１４０７号、英国特許第９３０４２２号に記載のスプレードライング法、特公平７−７３０６９号公報、特開平４−１０１８８５号公報、特開平９−２６３０５７号公報に記載の方法等が挙げられる。
【０１７３】
使用しうるマイクロカプセル壁の材料は、油滴内部及び／又は油滴外部に添加される。前記マイクロカプセル壁の材料としては、例えば、ポリウレタン、ポリウレア、ポリアミド、ポリエステル、ポリカーボネート、尿素−ホルムアルデヒド樹脂、メラミン樹脂、ポリスチレン、スチレンメタクリレート共重合体、スチレン−アクリレート共重合体等が挙げられる。中でも、ポリウレタン、ポリウレア、ポリアミド、ポリエステル、ポリカーボネートが好ましく、ポリウレタン、ポリウレアがより好ましい。前記高分子物質は、２種以上併用して用いることもできる。
【０１７４】
マイクロカプセルの体積平均粒径は０．１〜３．０μｍの範囲内となるように調整することが好ましく、０．３〜１．０μｍの範囲内となるように調整することが更に好ましい。
【０１７５】
前記感光・感熱カプセルにはバインダーが含まれていてもよく、これは、１つの発色部を有するトナーにおいても同様である。
【０１７６】
バインダーとしては、前記光硬化性組成物の乳化分散に用いるバインダーと同様のもの、第１の反応性物質をカプセル化する際に用いる水溶性高分子のほか、ポリスチレン、ポリビニルホルマール、ポリビニルブチラール、ポリメチルアクリレート、ポリブチルアクリレート、ポリメチルメタクリレート、ポリブチルメタクリレートやそれらの共重合体等のアクリル樹脂、フェノール樹脂、スチレン−ブタジエン樹脂、エチルセルロース、エポキシ樹脂、ウレタン樹脂等の溶剤可溶性高分子、或いは、これらの高分子ラテックスを用いることもできる。中でも、ゼラチン及びポリビニルアルコールが好ましい。また、バインダーとして後述する結着樹脂を用いてもよい。
【０１７７】
また、Ｆトナーには、従来のトナーに用いられている結着樹脂を用いることができる。結着樹脂は、例えば、母材中に感光・感熱カプセルが分散した構造を有するトナーでは、母材を構成する主成分や感光・感熱カプセルの外殻を構成する材料として利用することができるがこれに限定されるものではない。
【０１７８】
結着樹脂としては特に限定されず、公知の結晶性や非晶性の樹脂材料を用いることができる。特に低温定着性を付与するには、シャープメルト性がある結晶性ポリエステル樹脂が有用である。また、無定形高分子（非晶質樹脂）としては、スチレンアクリル系樹脂、ポリエステル樹脂など公知の樹脂材料を用いることができるが、非結晶性ポリエステル樹脂が特に好ましい。
【０１７９】
その他、Ｆトナーは、上記に列挙した以外のその他の成分を含んでいてもよい。その他の成分としては、特に制限はなく、目的に応じて適宜選択でき、例えば、離型剤、無機微粒子、有機微粒子、帯電制御剤等の従来のトナーに用いられている公知の各種添加剤等が挙げられる
【０１８０】
次に、Ｆトナーの製造方法について簡単に説明する。
Ｆトナーは、凝集合一法等の公知の湿式製法を利用して作製されることが好ましい。特に、互いに反応した際に発色する第１成分および第２成分と、光硬化性組成物と、該光硬化性組成物中に分散するマイクロカプセルとを含み、前記第１成分が前記マイクロカプセルに含まれ、前記第２成分が前記光硬化性組成物中に含まれる構造を有するトナーの作製に湿式製法は好適である。
【０１８１】
なお、上記構造を有するトナーに用いられるマイクロカプセルは熱応答性マイクロカプセルであることが特に好ましいが、光等、その他の刺激に応答するマイクロカプセルであってもよい。
【０１８２】
トナーの製造には、公知の湿式製法が利用できるが、湿式製法の中でも最高プロセス温度を低く抑えることができると共に、様々な構造を有するトナーの作製が容易であることから凝集合一法を利用することが特に好ましい。
【０１８３】
また、従来の顔料や結着樹脂を主成分とするトナーと比べると、上記構造を有するトナーは、低分子成分を主成分として含む光硬化性組成物が多く含まれるため、トナーの造粒過程で得られる粒子の強度は不十分となりやすいが、凝集合一法では、高いせん断力を必要としないため、この点でも凝集合一法を利用することは好適である。
【０１８４】
一般的に、凝集合一法は、トナーを構成する各種材料の分散液を調製した後、２種類以上の分散液を混合した原料分散液中で凝集粒子を形成する凝集工程と、原料分散液に形成された凝集粒子を融合する融合工程とを含むものであり、必要に応じて凝集工程と融合工程との間に、凝集粒子の表面に被覆層を形成する成分を付着させて被覆層を形成する付着工程（被覆層形成工程）とが実施されるものである。
【０１８５】
Ｆトナーの製造においても、原料として使用する各種分散液の種類や組み合わせは異なるものの、凝集工程、融合工程の他に、必要に応じて付着工程を適宜組み合わせることによりトナーを作製することができる。
【０１８６】
例えば、樹脂中に感光・感熱カプセル分散構造を有するトナーの場合には、まず、（ａ１）第１成分を含むマイクロカプセルを分散させたマイクロカプセル分散液と、第２成分を含む光硬化性組成物を分散させた光硬化性組成物分散液とを含む原料分散液中にて第１の凝集粒子を形成する第１の凝集工程と、（ｂ１）前記第１の凝集粒子が形成された原料分散液に、樹脂粒子を分散させた第１の樹脂粒子分散液を添加して、前記凝集粒子表面に前記樹脂粒子を付着させる付着工程と、（ｃ１）前記樹脂粒子をその表面に付着させた凝集粒子を含む原料分散液を加熱して融合させ、第１の融合粒子（感光・感熱カプセル）を得る第１の融合工程とを経ることにより、互いに異なる色に発色可能な１種類以上の感光・感熱カプセル分散液を調製する。
【０１８７】
続いて、（ｄ１）前記１種類以上の感光・感熱カプセル分散液と、樹脂粒子を分散させた第２の樹脂粒子分散液とを混合した混合溶液中にて、第２の凝集粒子を形成する第２の凝集工程と、（ｅ１）前記第２の凝集粒子を含む混合溶液を加熱して、第２の融合粒子を得る第２の融合工程とを経ることにより、感光・感熱カプセル分散構造を有するトナーを得ることができる。
【０１８８】
なお、第２の凝集工程で用いる感光・感熱カプセル分散液の種類は２種類以上が好ましい。また、（ａ１）〜（ｃ１）工程を経て得られた感光・感熱カプセルをそのままトナー（すなわち１つの発色部のみを含むトナー）として利用してもよい。
【０１８９】
また、１つの発色部のみを含むトナーを作製する場合、上述した付着工程の代わりに、前記第１の凝集粒子が形成された原料分散液に、離型剤を分散させた離型剤分散液を添加して、凝集粒子表面に離型剤を付着させる第１の付着工程と、第１の付着工程を経た後の原料分散液に、樹脂粒子を分散させた第１の樹脂粒子分散液を添加して、この離型剤を表面に付着させた凝集粒子表面に樹脂粒子を付着させる第２の付着工程とを実施してもよい。
【０１９０】
本発明に用いることが可能なＦトナーの体積平均粒径は、特に限定されず、トナーの構造や、トナー中に含まれる発色部の種類・数に応じて適宜調整することができる。
しかしながら、トナー中に含まれる互いに異なる色に発色可能な発色部の種類が２〜４種類前後（例えば、トナーがイエロー、シアン、マゼンタの各々に発色可能な３種類の発色部を含むような場合）であれば、各々のトナー構造に応じた体積平均粒径は以下の範囲内であることが好ましい。
【０１９１】
すなわち、例えばトナーの構造が樹脂中に感光・感熱カプセル分散構造の場合には、トナーの体積平均粒径は５〜４０μｍの範囲内が好ましく、１０〜２０μｍの範囲内がより好ましい。また、このような粒径を有する感光・感熱カプセル分散構造型のトナー中に含まれる感光・感熱カプセルの体積平均粒径は１〜５μｍの範囲内であることが好ましく、１〜３μｍの範囲内であることが好ましい。
【０１９２】
前記感光・感熱カプセルの体積平均粒径は、そのままトナーにおける発色部の大きさとなる。このため、該体積平均粒径が５μｍ未満では、トナー中に含まれる発色成分量が少なくなるため色再現性が悪化したり、画像濃度が低下してしまう場合がある。また、体積平均粒径が４０μｍを超えると、画像表面の凹凸が大きくなり、画像表面の光沢ムラが発生してしまう場合がある。
【０１９３】
なお、その内部に複数の感光・感熱カプセルを分散させた感光・感熱カプセル分散構造型のトナーは、従来の着色剤を用いた小径トナー（体積平均粒径５〜１０μｍ程度）と比べると粒径が大きくなる傾向にあるものの、画像の解像度は、トナーの粒径ではなく感光・感熱カプセルの粒径により決定されるため、より高精細な画像を得ることができる。加えて、粉体流動性にも優れるため、外添剤の量が少なくても十分な流動性が確保できると共に、現像性やクリーニング性も向上させることができる。
【０１９４】
一方、１つの発色部のみを有するトナーの場合には、上述した場合と比べると小径化がより容易であり、その体積平均粒径は３〜８μｍの範囲内が好ましく、４〜７μｍの範囲内が好ましい。体積平均粒径が３μｍ未満の場合には粒径が小さすぎるために粉体流動性が十分に得られなくなったり、十分な耐久性が得られない場合がある。また、体積平均粒径が８μｍを超えると、高精細な画像が得られなくなる場合がある。
【０１９５】
本発明には、以上説明したＦトナーをはじめ、光照射により（あるいは光が照射されないことにより）発色または非発色の状態を維持するように制御されるトナーであれば、用いる構成材料、トナーの構造、発色機構等によらず用いることができる。
【０１９６】
本発明に用いることができるトナーは、体積平均粒度分布指標ＧＳＤｖが１．３０以下であり、且つ、体積平均粒度分布指標ＧＳＤｖと数平均粒度分布指標ＧＳＤｐとの比（ＧＳＤｖ／ＧＳＤｐ）が、０．９５以上であることが好ましい。
【０１９７】
更に好ましくは、体積平均粒度分布指標ＧＳＤｖが１．２５以下であり、且つ、体積平均粒度分布指標ＧＳＤｖと数平均粒度分布指標ＧＳＤｐとの比（ＧＳＤｖ／ＧＳＤｐ）が、０．９７以上であることが更に好ましい。
【０１９８】
体積分布指標ＧＳＤｖが１．３０を超えた場合には、画像の解像性が低下する場合があり、また、体積平均粒度分布指標ＧＳＤｖと数平均粒度分布指標ＧＳＤｐの比（ＧＳＤｖ／ＧＳＤｐ）が０．９５未満の場合、トナーの帯電性低下やトナーの飛散、カブリ等が発生し画像欠陥を招く場合がある。
【０１９９】
なお、本発明において、トナーの体積平均粒径や、上記した体積平均粒度分布指標ＧＳＤｖ、及び数平均粒度分布指標ＧＳＤｐの値は、次のようにして測定し算出した。
【０２００】
まず、コールターカウンターマルチサイザーＩＩ（ベックマン−コールター社製）等の測定器を用いて測定されたトナーの粒度分布を分割された粒度範囲（チャンネル）に対し、個々のトナー粒子の体積および数について小径側から累積分布を描き、累積１６％となる粒径を、体積平均粒子径Ｄ１６ｖ、および、数平均粒子径Ｄ１６ｐと定義し、累積５０％となる粒径を、体積平均粒子径Ｄ５０ｖ、および、数平均粒子径Ｄ５０ｐと定義する。同様に、累積８４％となる粒径を、体積平均粒子径Ｄ８４ｖ、および、数平均粒子径Ｄ８４ｐと定義する。この際、体積平均粒度分布指標（ＧＳＤｖ）は、（Ｄ８４ｖ／Ｄ１６ｖ）１／２として定義され、数平均粒度指標（ＧＳＤｐ）は、（Ｄ８４ｐ／Ｄ１６ｐ）１／２として定義されるこれらの関係式を用いて、体積平均粒度分布指標（ＧＳＤｖ）および数平均粒度指標（ＧＳＤｐ）を算出できる。
【０２０１】
また、前記マイクロカプセルや感光・感熱カプセルの体積平均粒径は、例えば、レーザー回折式粒度分布測定装置（ＬＡ−７００、堀場製作所製）を用いて測定することができる。
【０２０２】
また、本発明のトナーは、下式（１）で表される形状係数ＳＦ１が、１１０〜１３０の範囲内であることが好ましい。
【０２０３】
ＳＦ１＝（ＭＬ２／Ａ）×（π／４）×１００  ・・・  式（１）
〔但し、上記式（１）において、ＭＬはトナーの最大長（μｍ）を表し、Ａはトナーの投影面積（μｍ２）を表す。〕
【０２０４】
形状係数ＳＦ１が１１０未満の場合には、画像形成の際に転写工程で、像担持体表面にトナーが残留しやすくなるため、この残留トナーの除去が必要となるが、残留トナーをブレード等によりクリーニングする際のクリーニング性を損ないやすく、結果として画像欠陥を生じる場合がある。
【０２０５】
一方、形状係数ＳＦ１が１３０を超える場合には、トナーを現像剤として使用する場合に、現像器内でのキャリアとの衝突によりトナーが破壊される場合がある。この際、結果として微粉が増加したり、これによってトナー表面に露出した離型剤成分により像担持体表面等が汚染され帯電特性を損なうことがあるばかりでなく、微粉に起因するかぶりの発生等の問題を起こすことがある。
【０２０６】
形状係数ＳＦ１はルーゼックス画像解析装置（株式会社ニレコ製、ＦＴ）を用いて以下のように測定した。まず、スライドグラス上に散布したトナーの光学顕微鏡像をビデオカメラを通じてルーゼックス画像解析装置に取り込み、５０個以上のトナーについて最大長（ＭＬ）と投影面積（Ａ）を測定し、個々のトナーについて、（ＭＬ２／Ａ）×（π／４）×１００を算出し、これを平均した値を形状係数ＳＦ１として求めた。
【０２０７】
＜現像剤＞
本発明に用いられるトナーは、そのまま一成分現像剤として用いてもよいが、本発明では、キャリアとトナーとからなる二成分現像剤におけるトナーとして使用することが好ましい。
【０２０８】
ここで、１種類の現像剤でカラー画像が形成できるという点からは、現像剤は、（１）前記光硬化性組成物と、該光硬化性組成物中に分散するマイクロカプセルとを含む発色部を２種類以上有するトナーを１種類有し、且つ、前記トナー中に含まれる２種類以上の発色部が互いに異なる色に発色可能であるタイプの現像剤、あるいは、（２）前記光硬化性組成物と、該光硬化性組成物中に分散するマイクロカプセルとを含む発色部を１つ有するトナーを２種類以上混合した状態で有し、且つ、前記２種類以上のトナーの発色部が互いに異なる色に発色可能であるタイプの現像剤であることが好ましい。
【０２０９】
例えば、前者のタイプの現像剤では、トナー中に３種類の発色部が含まれ、且つ、３種類の発色部が、イエロー色に発色可能なイエロー発色部、マゼンタ色に発色可能なマゼンタ発色部及びシアン色に発色可能なシアン発色部からなることが好ましく、後者のタイプの現像剤では、発色部がイエロー色に発色可能なイエロー発色性トナーと、発色部がマゼンタ色に発色可能なマゼンタ発色性トナーと、発色部がシアン色に発色可能なシアン発色性トナーとが混合した状態で現像剤中に含まれることが好ましい。
【０２１０】
二成分現像剤に使用し得るキャリアとしては、芯材表面に樹脂を被覆してなることが好ましい。キャリアの芯材としては、上記条件を満たしていれば特に規定されないが、例えば、鉄、鋼、ニッケル、コバルト等の磁性金属、これらとマンガン、クロム、希土類等との合金、及びフェライト、マグネタイト等の磁性酸化物等が挙げられるが、芯材表面性、芯材抵抗の観点から、好ましくはフェライト、特にマンガン、リチウム、ストロンチウム、マグネシウム等との合金が挙げられる。また、芯材表面を被覆する樹脂としては、マトリックス樹脂として使用できるものであれば特に制限はなく、目的に応じて適宜選択することができる。
【０２１１】
上記二成分現像剤における、本発明のトナーと上記キャリアとの混合比（質量比）としては、トナー：キャリア＝１：１００〜３０：１００程度の範囲が好ましく、３：１００〜２０：１００程度の範囲がより好ましい。
【実施例】
【０２１２】
＜実施例１および比較例１＞
上記実施形態の作用を確認するため、以下のような試験を行った。
【０２１３】
（トナー）
以下のようにして、結着樹脂中に発光部（感光・感熱カプセル）が分散した前記光非発色型のＦトナーを得た。
【０２１４】
−マイクロカプセル分散液（１）の調製−
酢酸エチル１６．９質量部に、イエローに発色可能な電子供与性無色染料（１）８．９部を溶解し、さらに、カプセル壁材（商品名：タケネートＤ−１１０Ｎ，武田薬品工業（株）製）２０質量部とカプセル壁材（商品名：ミリオネートＭＲ２００，日本ポリウレタン工業（株）製）２質量部とを添加した。
得られた溶液を、８質量％フタル化ゼラチン４２質量部と、水１４質量部と、１０質量％ドデシルベンゼンルスルホン酸ナトリウム溶液１．４質量部との混合液中に添加した後、温度２０℃で乳化分散し、乳化液を得た。次いで、得られた乳化液に２．９％テトラエチレンペンタミン水溶液７２質量部とを加え、攪拌しながら６０℃に加温し、２時間経過後、電子供与性無色染料（１）を芯部に含む、平均粒径０．５μｍのマイクロカプセル分散液（１）を得た。
なお、このマイクロカプセル分散液（１）に含まれるマイクロカプセルの外殻を構成する材料（上記とほぼ同様の条件でタケネートＤ−１１０ＮおよびミリオネートＭＲ２００を反応させて得られた材料）のガラス転移温度は１００℃であった。
【０２１５】
−マイクロカプセル分散液（２）の調製−
電子供与性無色染料（１）を電子供与性無色染料（２）に変更した以外は、マイクロカプセル分散液（１）を調製する場合と同様にしてマイクロカプセル分散液（２）を得た。この分散液中のマイクロカプセルの平均粒径は０．５μｍであった。
【０２１６】
−マイクロカプセル分散液（３）の調製−
電子供与性無色染料（１）を電子供与性無色染料（３）に変更した以外は、マイクロカプセル分散液（１）を調製する場合と同様にしてマイクロカプセル分散液（３）を得た。この分散液中のマイクロカプセルの平均粒径は０．５μｍであった。
なお、マイクロカプセル分散液の調製に用いた電子供与性無色染料（１）〜（３）の化学構造式を以下に示す。
【０２１７】
【化１】
2008003241.tif 000003
【０２１８】
−光硬化性組成物分散液（１）の調製−
重合性基を有する電子受容性化合物（１）および（２）の混合物１００．０質量部（混合比率５０：５０）と熱重合禁止剤（ＡＬＩ）０．１質量部とを酢酸イソプロピル（水への溶解度約４．３％）１２５．０質量部中で４２℃にて溶解し混合溶液Ｉとした。
この混合溶液I中に、ヘキサアリールビイミダゾール（１）〔２，２’−ビス（２−クロロフェニル）−４，４’，５，５’テトラフェニルー１，２’−ビイミダゾール〕１８．０質量部と、ノニオン性有機色素０．５質量部と、有機ホウ素化合物６．０質量部とを添加し４２℃にて溶解し、混合溶液ＩＩとした。
上記混合溶液ＩＩを、８質量％ゼラチン水溶液３００．１質量部と、１０質量％界面活性剤（１）水溶液１７．４質量部との混合溶液中に添加し、ホモジナイザー（日本精機（株）製）を用いて回転数１００００回転で５分間乳化し、その後、４０℃で３時間脱溶媒処理を行った後、固形分が３０質量％の光硬化性組成物分散液（１）を得た。
なお、光硬化性組成物分散液（１）の調製に用いた重合性基を有する電子受容性化合物（１）、重合性基を有する電子受容性化合物（２）、熱重合禁止剤（ＡＬＩ）、ヘキサアリールビイミダゾール（１）、界面活性剤（１）、ノニオン性有機色素、および、有機ホウ素化合物の構造式を以下に示す。
【０２１９】
【化２】
2008003241.tif 000004
【０２２０】
【化３】
2008003241.tif 000005
【０２２１】
−光硬化性組成物分散液（２）の調製−
下記有機ボレート化合物（Ｉ）０．６質量部と、下記に示した分光増感色素系ボレート化合物（Ｉ）０．１質量部と、高感度化を目的とした下記助剤（１）０．１質量部と、酢酸イソプロピル（水への溶解度約４．３％）３質量部と、の混合溶液中に、重合性基を有する下記電子受容性化合物（３）５質量部を添加した。
【０２２２】
【化４】
2008003241.tif 000006
【０２２３】
得られた溶液を、１３質量％ゼラチン水溶液１３質量部と、下記２質量％界面活性剤（２）水溶液０．８質量部と、下記２質量％界面活性剤（３）水溶液０．８質量部と、の混合溶液中に添加し、ホモジナイザー（日本精機（株）製）を用いて回転数１００００回転で５分間乳化し、光硬化性組成物分散液（２）を得た。
なお、光硬化性組成物分散液（２）の調製に用いた重合性基を有する電子受容性化合物（３）、助剤（１）、界面活性剤（２）及び界面活性剤（３）の構造式を以下に示す。
【０２２４】
【化５】
2008003241.tif 000007
【０２２５】
【化６】
2008003241.tif 000008
【０２２６】
−光硬化性組成物分散液（３）の調製−
分光増感色素系ボレート化合物（Ｉ）に代えて、前記に示した分光増感色素系ボレート化合物（II）０．１質量部を用いた以外は、光硬化性組成物分散液（２）を調製する場合と同様にして光硬化性組成物分散液（３）を得た。
【０２２７】
−樹脂粒子分散液の調製−
・スチレン：４６０質量部
・ｎブチルアクリレート：１４０質量部
・アクリル酸：１２質量部
・ドデカンチオール：９質量部
以上の成分を混合溶解して溶液を調製した。続いて、アニオン性界面活性剤（ローディア社製、ダウファックス）１２質量部をイオン交換水２５０質量部に溶解したものに、前記溶液を加えてフラスコ中で分散し乳化した乳化液（単量体乳化液Ａ）を調製した。
また、アニオン性界面活性剤（ローディア社製、ダウファックス）１部を５５５質量部のイオン交換水に溶解し、重合用フラスコに仕込んだ。重合用フラスコを密栓し、還流管を設置し、窒素を注入しながら、ゆっくりと攪拌しながら、７５℃まで重合用フラスコをウオーターバスで加熱し、保持した。
【０２２８】
次に、過硫酸アンモニウム９部をイオン交換水４３質量部に溶解した溶液を、重合用フラスコ中に定量ポンプを介して、２０分かけて滴下した後、単量体乳化液Ａをやはり定量ポンプを介して２００分かけて滴下した。
その後、ゆっくりと攪拌を続けながら重合用フラスコを７５℃に、３時間保持して重合を終了した。
これにより粒子のメジアン径が２１０ｎｍ、ガラス転移点が５１．５℃、重量平均分子量が３１０００、固形分量が４２質量％の樹脂粒子分散液を得た。
【０２２９】
−感光・感熱カプセル分散液（１）の調製−
・マイクロカプセル分散液（１）：１５０質量部
・光硬化性組成物分散液（１）：３００質量部
・ポリ塩化アルミニウム：０．２０質量部
・イオン交換水：３００質量部
以上の成分を混合した原料溶液に硝酸を加えてｐＨを３．５に調整し、ホモジナイザー（ＩＫＡ社製、ウルトラタラックスＴ５０）で十分に混合・分散した後、フラスコに移し加熱用オイルバスでスリーワンモーターで攪拌しながら４０℃まで加熱し、４０℃で６０分間保持した後、さらに樹脂粒子分散液を３００質量部追加して６０℃にて２時間緩やかに攪拌した。これにより感光・感熱カプセル分散液（１）を得た。
なお、この分散液中に分散する感光・感熱カプセルの体積平均粒径は３．５３μｍであった。また、この分散液の調製時に、分散液の自発的な発色は確認されなかった。
【０２３０】
−感光・感熱カプセル分散液（２）の調製−
・マイクロカプセル分散液（２）：１５０質量部
・光硬化性組成物分散液（２）：３００質量部
・ポリ塩化アルミニウム：０．２０質量部
・イオン交換水：３００質量部
原料溶液として以上の成分を用いた以外は、感光・感熱カプセル分散液（１）を調製する場合と同様にして感光・感熱カプセル分散液（２）を得た。
なお、この分散液中に分散する感光・感熱カプセルの体積平均粒径は３．５２μｍであった。また、この分散液の調製時に、分散液の自発的な発色は確認されなかった。
【０２３１】
−感光・感熱カプセル分散液（３）の調製−
・マイクロカプセル分散液（３）：１５０質量部
・光硬化性組成物分散液（３）：３００質量部
・ポリ塩化アルミニウム：０．２０質量部
・イオン交換水：３００質量部
原料溶液として以上の成分を用いた以外は、感光・感熱カプセル分散液（１）を調製する場合と同様にして感光・感熱カプセル分散液（３）を得た。
なお、この分散液中に分散する感光・感熱カプセルの体積平均粒径は３．４７μｍであった。また、この分散液の調製時に、分散液の自発的な発色は確認されなかった。
【０２３２】
−トナーの作製−
・感光・感熱カプセル分散液（１）：７５０質量部
・感光・感熱カプセル分散液（２）：７５０質量部
・感光・感熱カプセル分散液（３）：７５０質量部
以上の成分を混合した溶液をフラスコに移し、フラスコ内を攪拌しながら加熱用オイルバス４２℃まで加熱し、４２℃で６０分間保持した後、さらに樹脂粒子分散液を１００質量部追加して緩やかに攪拌した。
【０２３３】
その後、０．５モル／リットルの水酸化ナトリウム水溶液でフラスコ内のｐＨを５．０に調整した後、攪拌を継続しながら５５℃まで加熱した。５５℃までの昇温の間、通常の場合、フラスコ内のｐＨは、５．０以下まで低下するが、ここでは水酸化ナトリウム水溶液を追加滴下し、ｐＨが４．５以下とならない様に保持した。この状態で５５℃で３時間保持した。
【０２３４】
反応終了後、冷却し、濾過し、イオン交換水で十分に洗浄した後、ヌッチェ式吸引濾過で固液分離した。そして、５リットルビーカー中で４０℃のイオン交換水３リットル中に再分散し、１５分間、３００ｒｐｍで攪拌、洗浄した。この洗浄操作を５回繰り返し、ヌッチェ式吸引濾過で固液分離し、次いで、凍結真空乾燥を１２時間行い、スチレン系樹脂中に感光・感熱カプセルが分散したトナー粒子を得た。このトナー粒子の粒径をコールターカウンターで測定したところ、体積平均粒径Ｄ５０ｖは１５．２μｍであった。
【０２３５】
続いて、上記トナー粒子５０質量部に対し、疎水性シリカ（キャボット社製、ＴＳ７２０）１．０質量部を添加し、サンプルミルで混合して外添トナーを得た。
【０２３６】
（現像剤）
キャリアとして、スチレン・アクリル共重合体（数平均分子量：２３０００、重量平均分子量：９８０００、Ｔｇ：７８℃）３０質量％と、粒状マグネタイト（最大磁化：８０ｅｍｕ／ｇ、平均粒径：０．５μｍ）７０質量％とを混練、粉砕、分級して、体積平均粒径が１００μｍとしたものを用い、前記トナーとトナー濃度が５質量％となるように秤量し、ボールミルで５分間混合して現像剤１を得た。
【０２３７】
（画像記録）
図１に示したようなカラー画像記録装置を用意し、現像装置１６に前記現像剤を装填した。
感光体１０としては、円筒形のガラスからなる透明基体の表面にＩＴＯをスパッタリングして導電層を形成し、該導電層上に、電荷発生層が塩化ガリウムフタロシアニン、電荷輸送層がＮ，Ｎ’−ジフェニル−Ｎ，Ｎ’−ビス（３−メチルフェニル）−[１，１’]ビフェニル−４，４’−ジアミンを含む膜厚２５μｍの多層有機感光層を塗布形成したものを用いた。なお、帯電装置１２としてはスコロトロンを用いた。
【０２３８】
露光装置１４としては、解像度６００ｄｐｉで潜像形成が行える波長７８０ｎｍのＬＥＤイメージバーを用いた。現像装置１６は、二成分磁気ブラシ現像用の金属スリーブを備え反転現像を行うことが可能なものである。なお、この現像器に前記現像剤１を装填したときのトナー帯電量は、−５〜−３０μＣ／ｇ程度であった。
【０２３９】
発色情報付与装置３０Ａとしては、ピーク波長４０５ｎｍ（露光量：０．１ｍＪ／ｃｍ２）、５３２ｎｍ（露光量：０．１ｍＪ／ｃｍ２）、６５７ｎｍ（露光量：０．２ｍＪ／ｃｍ２）の光を照射可能な解像度６００ｄｐｉのＬＥＤイメージバーを、感光体１０の内部に設置し、発色情報付与のポイントを現像ポイントから感光体面上で２ｍｍ離れた位置とした。また、表面側に設ける発色情報付与装置３０Ｂは、ピーク波長４０５ｎｍ（露光量：０．１ｍＪ／ｃｍ２）、５３２ｎｍ（露光量：０．１ｍＪ／ｃｍ２）、６５７ｎｍ（露光量：０．２ｍＪ／ｃｍ２）の光を照射可能な解像度６００ｄｐｉのＬＥＤイメージバーを、発色情報付与のポイントを現像ポイントから感光体面上で３ｍｍ離れた位置とした。
【０２４０】
転写装置２０は、導電性芯材の外周に導電性弾性体を被覆してなる半導電性ロールを転写ロールとして有する。導電性弾性体は、ＮＢＲとＥＰＤＭを混合してなる非相溶性のブレンド物に、ケッチェンブラックとサーマルブラックからなる２種類のカーボンブラックを分散させてなり、ロール抵抗が１０８．５Ωｃｍ、アスカーＣ硬度が３５度のものである。
【０２４１】
定着装置２２は、富士ゼロックス社製ＤＰＣ１６１６に使用されている定着器を使用し、発色情報付与のポイントから３０ｃｍの位置に配置した。また、光照射手段３２としては、前記発色情報付与装置の三波長を含む高輝度シャーカステンを用い、照射幅を５ｍｍとした。
【０２４２】
以上の構成のカラー画像記録装置により印字条件を下記のように設定した。
・感光体線速：１０ｍｍ／秒。
・帯電条件：スコロトロンのスクリーンに−４００Ｖ、ワイヤーには直流−６ｋＶを印加。このとき感光体の表面電位は−４００Ｖとなった。
・露光：Ｙ、Ｍ、Ｃ、黒の４色分の画像情報の論理和で露光し、露光後の電位は約−５０Ｖであった。
・現像バイアス：直流−３３０Ｖに交流Ｖｐｐ１．２ｋＶ（３ｋＨｚ）の矩形波を重畳。
・現像剤接触条件：周速比（現像ロール／感光体）２．０、現像ギャップ０．５ｍｍとし、現像ロール上の現像剤重量は４００ｇ／ｍ２とし、感光体上のトナー現像量がべた画像で５ｇ／ｍ２となるようにした。
・転写バイアス：直流＋８００Ｖ印加。
・定着温度：定着ロール表面温度を１８０℃に設定。
・光照射装置照度：１３００００ｌｕｘ。
【０２４３】
以上の条件により、Ｙ、Ｍ、Ｃ、Ｒ、Ｇ、Ｂ、Ｋの各色について階調画像部を有するチャートを印字した。なお、トナーへの発色情報付与は、下記表１に示す組み合わせで行なった（○印をつけたＬＥＤが発光すると所望の色にトナーが発色することを示す）。また、発光強度もしくは発光時間で発色濃度を制御するため、１ドットの時間内を８分割した時間幅変調を採用した。
【０２４４】
【表１】
2008003241.tif 000009
【０２４５】
（画像評価）
上記条件で得られたプリントサンプルについて、以下の評価を行った。
−発色濃度−
Ｙ、Ｍ、Ｃの各色についてべた画像部分の画像濃度を濃度測定器Ｘ−Ｒｉｔｅ９３８（Ｘ−Ｒｉｔｅ社製）で調べたところ、いずれの色においても画像濃度が１．５以上と十分な発色が確認された。
【０２４６】
−色再現性−
Ｒ、Ｇ、Ｂ、Ｙ、Ｍ、Ｃの各色について、５％から１００％の５％刻みの階調チャートにより色再現性を調べたが、いずれの色においてもカラーバランスがよく色再現性に優れていた（以上、実施例１）。
【０２４７】
次に、図１に示した実施例１のカラー画像記録装置において、発色情報付与装置３０Ａを感光体１０の内部から取り外し、同様に現像後感光体面上で５ｍｍの位置に露光できるようにした（比較例１）。なお、露光量は前記感光体の裏面から露光したときと同程度となるように調整した。
【０２４８】
その他の条件は、前記裏面から露光する場合と同様にしてカラー画像記録を行い、同様の評価を行った。その結果、発色濃度は１．２程度、色再現性も実用上問題ないレベルであるが、前記感光体の裏面から露光した場合に比べやや劣っていた。
【０２４９】
以上のように、実施例の感光体の裏面側から発色情報付与光を露光するカラー画像記録装置（カラー画像記録方法）では、感光体の表面側から発色情報付与光を露光した場合に比べ、トナーの発色性に優れ色再現性もよく高画質画像を得ることができた。
【０２５０】
＜実施例２＞
まず、透明ＰＩワニス（ユニチカ製ＤＸ、固形分濃度１６％）を皮膜形成樹脂溶液とした。
【０２５１】
外径１８０ｍｍ、長さ４５０ｍｍのアルミニウム製円筒を用意し、その表面は球形アルミナ粒子（不二製作所社製、粒径１０５〜１２５μｍ）によるブラスト処理により、Ｒａ１．０μｍに粗面化した後、表面にシリコーン系離型剤（信越化学（株）製セパコート）を塗布し、３００℃で１時間の焼き付け処理をして芯体とした。
【０２５２】
図７に、環状塗布装置１００を示す。内径２８０ｍｍ、高さ８０ｍｍ、底面の開口部の内径２００ｍｍの環状塗布槽４７の底部に、内径１７６ｍｍの穴を有するシール材４４を取り付け、内部に上記溶液４３を入れた。また、外径が２２０ｍｍ、最小内径１８１ｍｍ、最大内径２０５ｍｍ、高さ３０ｍｍのアルミニウム製環状体４５を溶液上に浮遊状態で設置した。
【０２５３】
芯体４１の下に、もう一本の他の芯体４２を重ね、芯体４１をシール材４４に通して、溶液４３、環状体４５を通過させ、０．６ｍ／分の速度で引き上げた。その結果、濡れ膜厚が０．４ｍｍの塗膜４６が形成された。
【０２５４】
その芯体を取り出して水平にして、１５ｒｐｍで回転させながら、１５０℃で３０分間加熱乾燥し、ＰＩ前駆体層を形成した。
【０２５５】
次に、芯体を垂直にして、ＰＩ前駆体層表面に、銀の超微粒子（粒径５〜１０ｎｍの球状粒子、融点２５０℃）の水分散液（固形分濃度４０質量％、粘度３ｍＰａ・ｓ）を、環状体を使用しな環状塗布方法で塗布した。その後、２００℃で３０分間、２８０℃で３０分間加熱して反応させ、表面に厚さ１μｍの透明な銀の層を有する、６０μｍ厚のＰＩ樹脂皮膜を形成した。この段階で、基体としての白色光透過率は約８０％であった。
【０２５６】
一方、淡色のＣＧＭとして、Ｃｕｋα線を用いたＸ線回折スペクトルのブラッグ角度（２θ±０．２°）が、７．５°，９．９°，１２．５°，１６．３°，１８．６°，２５．１°，２８．１°の位置に回折ピークを有する結晶型に代表されるヒドロキシガリウムフタロシアニン１５部を、結着樹脂である塩化ビニル−酢酸ビニル共重合体樹脂（ＶＭＣＨ、日本ユニカー社製）１０部と酢酸ｎ−ブチル溶剤３００部からなる溶液に、サンドミルにて４時間分散した。得られた分散液を塗布液として、上記金属層上に浸漬塗布し、１００℃１０分間の乾燥して、厚みが約０．０５μｍのＣＧＬを形成した。
【０２５７】
続いて、透明なＣＴＭであるＮ，Ｎ’−ジフェニル−Ｎ，Ｎ’−（ｍ−トリル）ベンジジン４０部と重量平均分子量が６万のポリカーボネートＺ樹脂（ユーピロンＺ６００、三菱ガス化学社製）６０部をモノクロロベンゼン６０部とテトラヒドロフラン１５０部とからなる混合溶剤に溶解した。この溶液をＣＧＬ上に浸漬塗布し、１３５℃で４０分間の乾燥をして、厚さ２５μｍのＣＴＬを形成した。冷えてから、芯体とＰＩ皮膜の隙間に加圧空気を吹き込んで、皮膜を芯体から抜き取った。最後に、両端部の不要部分を約５０ｍｍずつ切断し、幅３４０ｍｍの無端状の透明感光ベルトを作製した。この感光体の白色光透過率は約６０％であった。
【０２５８】
この感光体を図１に示す画像記録装置に使用した。感光体は１０ｍｍ／秒の速度で回転させ、接触帯電ロールにて、−４００Ｖに帯電させた。画像露光は、解像度６００ｄｐｉ、波長７５０ｎｍのＬＥＤイメージバーで、４色分の画像情報の論理和で露光をした。露光量５ｍＪ／ｍ２で露光後の表面電位は−１００Ｖであった。
【０２５９】
現像は二成分現像器を用い、実施例１で得たトナーで露光部を現像した。キャリアは、スチレン・アクリル共重合体（数平均分子量：２３，０００、重量平均分子量：９８，０００、Ｔｇ＝７８℃）３０ｗｔ％、粒状マグネタイト（最大磁化８０ｅｍｕ／ｇ、粒径０．５μｍ）７０ｗｔ％を混練、粉砕、分級して平均粒径１００μｍとしたものを使用した。
【０２６０】
バイアス電圧はＤＣ重畳のＡＣ電圧、すなわちＤＣ＝−３３０Ｖ、ＡＣ＝３ＫＨｚ／１．２ＫＶｐ−ｐの矩形波を使用する。ＭＲＳは×２．０、ＤＲＳは０．５ｍｍとし、現像ロール上の現像剤重量は４００ｇ／ｍ２であった。
【０２６１】
実施例１で得たトナーへの発色露光は、感光体の表裏から、解像度６００ｄｐｉのＬＥＤイメージバーで既述の表１に示す色の組み合わせで行った。露光量は表裏の合計であり、○印をつけたところが発光すると所望の色にトナーが発色することを示す。
【０２６２】
発色濃度を制御するには、発光強度もしくは発光時間をａｎｄ／ｏｒで制御すればよい。本実施例では、１ｄｏｔの時間内を８分割した時間幅変調を採用した。
【０２６３】
用紙への転写は、転写ロールに直流の＋８００Ｖを印加して行った。
【０２６４】
定着器は富士ゼロックス製ＤＰＣ１６１６に使用されている定着器を使用し、定着温度が１８０℃となるように制御した。その配置場所は、発色露光位置から３０ｍｍ下流のところである。
【０２６５】
発色固定は、上記三波長を含む蛍光灯で行い、照度は５０００ｌｕｘであり、照射幅は５ｍｍであった。
【０２６６】
上記条件でプリントサンプルをとったところ、ハイライト部の飛びもない良好なプリントが得られた。
【０２６７】
＜実施例３＞
実施例２で使用した透明ＰＩワニスを用いて、透明ＩＴＢを作製する。ワニス固形分に対して、ＩＴＯ粒子（三菱マテリアル製、粒径１００ｎｍ品）を２１重量％混ぜ、サンドミル分散機にて分散し、皮膜形成樹脂溶液とした。
【０２６８】
芯体として、外径３０２ｍｍ、長さ４５０ｍｍのアルミニウム製円筒を用意し、その表面は実施例１と同様に処理した。
【０２６９】
環状塗布装置１００は、内径４００ｍｍ、高さ８０ｍｍ、底面の開口部の内径３２２ｍｍの環状塗布槽４７の底部に、内径２９８ｍｍの穴を有するシール材４４を取り付け、内部に上記溶液４３を入れた。また、外径が３５０ｍｍ、最小内径３０３．２ｍｍ、最大内径３３０ｍｍ、高さ３０ｍｍのアルミニウム製環状体４５を溶液上に浮遊状態で設置した。
【０２７０】
図７に示すように、芯体４１の下に、もう一本の他の芯体４２を重ね、芯体４１をシール材４４に通して、溶液４３、環状体４５を通過させ、０．６ｍ／分の速度で引き上げた。その結果、濡れ膜厚が０．５ｍｍの塗膜４６が形成された。
【０２７１】
芯体を取り出して水平にして、１５ｒｐｍで回転させながら、１５０℃で３０分間加熱乾燥し、ＰＩ前駆体層を形成した。その後、２００℃で３０分間、２８０℃で３０分間加熱して反応させた。冷えてから、芯体とＰＩ皮膜の隙間に加圧空気を吹き込んで、皮膜を芯体から抜き取った。最後に、両端部の不要部分を約５０ｍｍずつ切断し、幅３４０ｍｍの無端状の透明ＩＴＢを作製した。このＩＴＢの膜厚は６０μｍ、表面抵抗率は１×１０１１Ω／□、体積抵抗率は１×１０１０Ωｃｍほどであった。また、色はＩＴＯ由来の薄黄色になっており、白色光の透過率は約７０％であった。
【０２７２】
このＩＴＢを図４の装置に使用する。感光体２１は、８４φ×３４０Ｌのアルミニウムパイプに、下引き層として、酸化亜鉛を分散したポリビニルブチラール樹脂の２０μｍの層を形成し、ＣＧＬは実施例１と同じ材料で０．２μｍの層、ＣＴＬは実施例１と同じものを形成した。
【０２７３】
感光体２１は接触帯電ロールにて−６００Ｖに帯電し、波長７８０ｎｍの半導体レーザーで画像露光を行う。露光量は０．４ｍＪ／ｍ２であり、ＣＧＬが厚いので、実施例２の感光体より低い露光量でもよい。現像は実施例２と同様とした。
【０２７４】
トナーをＩＴＢに転写後、ＩＴＢの表裏から発色露光を行った。条件は実施例２と同じで、定着および発色固定も同じ条件とした。
【０２７５】
以上から、実施例のような一回の画像露光でカラー像を得ることができる記録装置においては、トナーを発色させる露光を感光体またはＩＴＢの表裏から与えるので、表面から与える場合より発色が確実になることが確認できた。また、必要な光量は、表面のみから与える場合より、少なくてもよいことも確認できた。
【図面の簡単な説明】
【０２７６】
【図１】本発明の第１のカラー画像記録装置の一例を示す概略構成図である。
【図２】印字制御部の回路ブロック図である。
【図３】トナーの発色機構を説明するための模式図であり、（Ａ）は発色部、（Ｂ）はその拡大状態を示す。
【図４】本発明の第２のカラー画像記録装置の一例を示す概略構成図である。
【図５】トナー像形成面および非形成面側から発色情報付与露光を行う態様を示す説明図である。
【図６】トナー像形成面側から発色情報付与露光を行い、反対面からはその反射光を露光する態様を示す説明図である。
【図７】環状体を用いた塗布装置による塗布状態を示す概略断面図である。
【図８】従来の画像記録装置の一例を示す概略構成図である。
【図９】トナー像形成面側から発色情報付与露光を行う態様を示す説明図である。
【符号の説明】
【０２７７】
１０・・・感光体（像担持体）
１２・・・帯電装置（帯電手段）
１４・・・露光装置（露光手段）
１６・・・現像装置（トナー像形成手段）
１８・・・電荷除去手段
２０・・・転写装置（転写手段）
２０Ａ・・・二次転写ロール
２２・・・定着装置（定着手段）
２４・・・クリーナ
２５・・・中間転写体
２６・・・記録媒体
３０Ａ，３０Ｂ・・・発色情報付与装置
３２・・・光照射装置（光照射手段）
６０・・・鏡
Ｔ・・・トナー像
【図１】
2008003241.tif 000010
【図２】
2008003241.tif 000011
【図３】
2008003241.tif 000012
【図４】
2008003241.tif 000013
【図５】
2008003241.tif 000014
【図６】
2008003241.tif 000015
【図７】
2008003241.tif 000016
【図８】
2008003241.tif 000017
【図９】
2008003241.tif 000018